(57)【要約】【課題】電子写真方式を用いて形成されたトナー像の転写を受ける中間転写体を備えた、複写機、ファクシミリ、プリンターなどの画像形成装置に関し、中間転写体からの、トナー粒子の十分な除去と外添剤微粒子の十分な除去とを両立させた小型な画像形成装置を提供する。【解決手段】像担持体１０の、中間転写体２０にトナー像が転写された後の表面１０ｂに残留した残留物を表面１０ｂから除去するクリーニング手段３３と、中間転写体２０上に残留した残留物に所定極性の電荷を付与する電荷付与手段８１と、周面が中間転写体２０に接し、周面に発泡層８３１を有するクリーニングロール８３と、上記所定極性の電荷を有する残留物にその所定極性と同じ極性のバイアスを作用させその残留物を中間転写体２０から像担持体表面１０ｂへ移行させるバイアス印加手段４０とを備える。【選択図】        図１
2007057831.tif 000002
【特許請求の範囲】
【請求項１】
像担持体の表面にトナー像を形成し該トナー像を記録媒体上に転写および定着することにより該記録媒体上に定着トナー像からなる画像を形成する画像形成装置において、
トナー像の転写を前記像担持体から受け転写されたトナー像を記録媒体に転写する中間転写体と、
前記像担持体の、前記中間転写体にトナー像が転写された後の表面に残留した残留物を該表面から除去するクリーニング手段と、
前記中間転写体上に残留した残留物に所定極性の電荷を付与する電荷付与手段と、
周面が前記中間転写体に接し、該周面に発泡層を有するクリーニングロールと、
前記所定極性の電荷を有する残留物に該所定極性と同じ極性のバイアスを作用させ該残留物を前記中間転写体から前記像担持体表面へ移行させるバイアス印加手段とを備えたことを特徴とする画像形成装置。
【発明の詳細な説明】
【技術分野】
【０００１】
本発明は、電子写真方式を用いて形成されたトナー像の転写を受ける中間転写体を備えた、複写機、ファクシミリ、プリンターなどの画像形成装置に関する。
【背景技術】
【０００２】
近年、電子写真方式を利用したカラープリンタ、カラー複写機の画像形成装置として、中間転写方式を採用するタイプのものが増えつつある。この中間転写方式を採用したカラー画像形成装置は、例えば、所定方向に循環移動する無端状の中間転写ベルトの送りに同期させて、感光体表面にイエロー（Ｙ）、マゼンタ（Ｍ）、シアン（Ｃ）、および黒（Ｋ）の４色それぞれのトナー像を形成し、それらトナー像を感光体表面から中間転写ベルト上に重ね合わせ（１次転写）、中間転写ベルト上に重ね合わせたトナー像を記録媒体に転写（２次転写）し、定着する。
【０００３】
ところで、トナー像を感光体表面から中間転写ベルトに転写する１次転写の際には、感光体表面のトナーが全て中間転写ベルトに転写されるわけではなく、中間転写ベルトに転写を終えた感光体表面には、未転写のトナーをはじめとした様々な残留物が存在する。また、トナー像を中間転写ベルトから記録媒体に転写する際にも、中間転写ベルト上のトナーが全て記録媒体に転写されるわけではなく、記録媒体に転写を終えた中間転写ベルトにも、感光体表面と同じように、未転写のトナーをはじめとした様々な残留物が存在する。そこで、感光体にも中間転写ベルトにもそれぞれ残留物を除去するクリーニング手段が配備される。中間転写ベルトから残留トナーを除去するクリーニング手段としては、帯電制御ロールにより中間転写ベルト上の残留トナーの極性を揃えた後に、残留トナーをクリーニングロールに静電的に吸着させるようにして除去する方式（例えば、特許文献１〜４等参照）が知られている。
【０００４】
ところが、クリーニングロールに残留トナーを吸着させる方式では、吸着させた残留トナーをクリーニングロールから回収しなければ、クリーニングロールに残留トナーが蓄積し、クリーニングロールによる中間転写ベルトからのトナー除去がいずれできなくなることから、クリーニングロールから残留トナーを回収する回収部材が必要になり、装置の大型化につながる。また、トナー粒子には、転写助剤やクリーニング助剤といったトナー粒子よりも小さな外添剤微粒子が添加されており、残留物の中には、これらの外添剤微粒子も含まれている。外添剤微粒子はトナー粒子よりも小さなことから電荷を担持しにくく、残留トナーと同じようにクリーニングロールに静電的に吸着させることが困難であり、外添剤微粒子を十分に除去することができない。
【０００５】
また、クリーニング手段として、ファーブラシを用いる方式も提案されているが（例えば、特許文献５及び６等参照）、トナー粒子を十分に除去するためにはブラシ繊維１本当たりの太さを太くして摺擦力を高め、トナー粒子の掻き取り性を良くする必要があり、反対に、外添剤微粒子を十分に除去するためにはブラシ繊維１本当たりの太さを細くして、外添剤微粒子の捕獲性を良くする必要があり、特許文献５及び６に記載されたファーブラシを用いる方式では、中間転写体からの、トナー粒子の十分な除去と外添剤微粒子の十分な除去とを両立させることが困難である。
【特許文献１】特開平１−１０５９８０号公報
【特許文献２】特開平４−８１７８５号公報
【特許文献３】特開平９−４４００７号公報
【特許文献４】特開２０００−２８４６０６号公報
【特許文献５】特開平６−２０８３１９号公報
【特許文献６】特開平６−３１４０１０号公報
【発明の開示】
【発明が解決しようとする課題】
【０００６】
本発明は上記事情に鑑み、中間転写体からの、トナー粒子の十分な除去と外添剤微粒子の十分な除去とを両立させた小型な画像形成装置を提供することを目的とするものである。
【課題を解決するための手段】
【０００７】
上記目的を解決する本発明の画像形成装置は、像担持体の表面にトナー像を形成しそのトナー像を最終的に記録媒体上に転写および定着することによりその記録媒体上に定着トナー像からなる画像を形成する画像形成装置において、
トナー像の転写を上記像担持体から受け転写されたトナー像を記録媒体に転写する中間転写体と、
上記像担持体の、上記中間転写体にトナー像が転写された後の表面に残留した残留物をその表面から除去するクリーニング手段と、
上記中間転写体上に残留した残留物に所定極性の電荷を付与する電荷付与手段と、
周面が上記中間転写体に接し、その周面に発泡層を有するクリーニングロールと、
上記所定極性の電荷を有する残留物にその所定極性と同じ極性のバイアスを作用させその残留物を上記中間転写体から上記像担持体表面へ移行させるバイアス印加手段とを備えたことを特徴とする。
【０００８】
本発明の画像形成装置によれば、上記中間転写体上に残留した残留トナー粒子は、まず、上記電荷付与手段によって上記所定極性に揃えられる。こうすることで上記中間転写体上の残留トナー粒子は上記バイアスの作用によって上記像担持体表面へ移行する。上記像担持体表面へ移行した残留トナー粒子は、上記クリーニング手段によってその表面から除去される。また、上記中間転写体上に残留した残留外添剤微粒子は、上記クリーニングロールの発泡層に存在する空隙を画定する縁（エッジ）によって機械的に掻き取られ、掻き取られた残留外添剤微粒子は空隙内に入り込んでその空隙内で凝集する。なお、上記中間転写体に対してクリーニングロールが周速差をもったものであると、残留外添剤微粒子をより掻き取りやすく好ましい。残留外添剤微粒子は空隙内である程度凝集すると、自重により自然に空隙から転げ落ちて中間転写体上に戻る。ここで、残留外添剤微粒子にも上記電荷付与手段によって電荷が付与されており、さらに掻き取られる際や凝集する際の摩擦帯電によっても電荷が付与されている。このため、中間転写体上に戻った残留外添剤微粒子の凝集体全体からするとかなりの電荷を担持しており、上記バイアスの作用によって上記像担持体表面へ移行する。こうして上記像担持体表面へ移行した残留外添剤微粒子の凝集体も、上記クリーニング手段によってその表面から除去される。したがって、中間転写体からの、トナー粒子の十分な除去と外添剤微粒子の十分な除去とを両立させることができる。また、中間転写体のクリーニング手段として特に回収機構を設けなくても、上記像担持体のクリーニング手段によって残留物が除去されるため、回収機構を設けなくてもよい分、装置が小さくてすむ。
【０００９】
ここで、上記クリーニング手段の態様はいかなる態様であってもよく、例えば、弾性ブレードやファーブラシ、導電性ロールであってもよい。
【００１０】
また、上記中間転写体が、所定方向に循環移動する無端状の弾性ベルト部材であってもよい。
【００１１】
上記弾性ベルト部材の表面にはかなりの凹凸が存在し、残留外添剤微粒子がその凹部に入り込んで除去しにくいが、上記クリーニングロールを用いることで、残留外添剤微粒子を十分に除去することができる。
【００１２】
また、上記電荷付与手段が、上記中間転写体上に残留した残留物に、所定の帯電極性を有するトナーのその帯電極性とは逆の極性の電荷を付与するものであり、
上記バイアス印加手段が、上記像担持体表面に形成されたトナー像に上記帯電極性とは逆の極性の転写バイアスを作用させそのトナー像を上記中間転写体に転写させる転写手段を兼ねたものであってもよい。
【００１３】
こうすることで、上記バイアスの極性と上記転写バイアスの極性が一致し、上記バイアス印加手段が転写手段を兼ねることで、装置をより小さくすることができる。
【００１４】
さらに、上記電荷付与手段が、上記中間転写体に対して相対的に接離自在であって、その中間転写体と接触した状態で、その中間転写体上に残留した残留物に所定極性の電荷を付与するものであり、
上記クリーニングロールも、上記中間転写体に対して相対的に接離自在なものであり、
上記中間転写体が上記像担持体からトナー像の転写を受け転写されたトナー像を記録媒体に転写し終えるまで上記電荷付与手段および上記クリーニングロールの双方を上記中間転写体から相対的に離間させ、次いで、上記クリーニングロールを上記中間転写体から相対的に離間させたまま上記電荷付与手段を上記中間転写体に対して相対的に接触させ、その後、上記電荷付与手段を上記中間転写体から相対的に離間させる一方で上記クリーニングロールを上記中間転写体に対して相対的に接触させ、さらに上記所定極性の電荷を有する残留物に上記バイアス印加手段によって上記バイアスを作用させる制御部を備えた態様であってもよい。
【００１５】
また、本発明の画像形成装置において、上記クリーニングロールは、周面の硬さが、高分子計器株式会社製Ａｓｋｅｒ−ＦＰ硬度計を用いて測定したときに４０°以上９０°以下の硬さのものであることが好ましい。
【００１６】
ここで、一般的な低硬度材料の硬度に関する規格としては、「ＪＩＳ  Ｋ６２５３」のＪＩＳ  Ｅ硬度、アスカーＣ硬度等が知られているが、アスカーＦＰ硬度は、このＪＩＳ  Ｅ硬度、アスカーＣ硬度では有意差のある測定値を得がたいような低硬度材料の硬度を測定する際に用いられている規格である。
【００１７】
こうすることで上記発泡層には、５０μｍ以上３００μｍ以下の大きさの空隙が多数存在することになり、残留外添剤微粒子がその多数の空隙を画定する縁（エッジ）によって掻き取られるため、掻き取り性が高まる。また、５０μｍ以上３００μｍ以下の大きさの空隙内で残留外添剤微粒子が凝集するため、凝集性も高まる。
【発明の効果】
【００１８】
本発明によれば、中間転写体からの、トナー粒子の十分な除去と外添剤微粒子の十分な除去とを両立させた小型な画像形成装置を提供することができる。
【発明を実施するための最良の形態】
【００１９】
以下図面を参照して本発明の実施の形態を説明する。
【００２０】
図１は、本発明の画像形成装置の一実施形態に相当するフルカラー画像形成装置の概略構成を示す図である。
【００２１】
図１に示す画像形成装置１は、感光体ドラム１０および中間転写ベルト２０を備えている。感光体ドラム１０は、回転軸１０ａを中心にして時計回りに回転するものである。
【００２２】
中間転写ベルト２０は、無端状のベルト部材であって、複数の支持ロールに張架されて感光体ドラム１０の表面１０ｂに接触するように配置されている。図１に示す中間転写ベルト２０は、回転する感光体ドラム１０に従動して反時計回りに循環移動する。中間転写ベルトとしては、ポリイミド、ポリカーボネート、ポリエステル、ポリプロピレン等の合成樹脂又は各種のゴムに、カーボンブラック等の導電剤を適当量含有させた物が用いられ、その体積低効率が１０6〜１０14Ω・ｃｍとなるものが使われている。
【００２３】
図１に示す中間転写ベルト２０は、ゴム材料からなる弾性を有するものである。具体的には、導電性弾性層の主基材として、シリコーンゴム、ＮＢＲ，、Ｈ−ＮＢＲ、クロロプレンゴム、ＥＰＤＭ、ウレタンゴム等が用いられ、導電性保護層の材料は、摩擦抵抗の低減、電気特性の環境に対する安定性、表面粗さ低減による残留物クリーニング性能の向上といった目的を達成できる物であれば、特に限定されないが、ポリテトラフルオロエチレン（ＰＴＦＥ），テトラフルオロエチレンとパーフルオロアルキルビニルエーテルの共重合体（ＰＦＡ）、ＰＶｄＦなどのフッ素樹脂系ポリマーを、アルコール可溶性ナイロン系、シリコーン樹脂系、シランカプラー、ウレタン樹脂系のエマルジョンや有機溶媒に、溶解・分散した塗料を使用することができる。これら保護層は、上記の塗料をディップコート、スプレーコート、静電塗装、ロールコートなどにより設けることができる。さらに、保護層に表面処理または研磨を施すことにより離型性、導電性、表面クリーニング性等を改善することができる。
【００２４】
なお、中間転写ベルト２０は、感光体ドラム１０の回転を駆動源として従循環移動するものに限られず、感光体ドラム１０とは別の駆動系によって循環移動するものであってもよい。また、中間転写ベルトに限らずドラム状の中間転写体を用いてもよい。
【００２５】
また、この画像形成装置１では、中間転写ベルト２０を挟んで感光体ドラム１０と対向する位置に、１次転写ロール４０が配設されている。感光体ドラム１０と中間転写ベルト２０とが接する部分が１次転写位置である。
【００２６】
感光体ドラム１０の周囲には、１次転写位置の上流側に現像ロータリー５０が配設されている。現像ロータリー５０には、ブラック（ＢＫ）、イエロー（Ｙ）、マゼンタ（Ｍ）及びシアン（Ｃ）の各有色トナーを収容した現像器５１〜５４が配設されている。各有色トナーは負極に帯電する帯電特性を有するものであり、各有色トナーには、潤滑剤や転写助剤やクリーニング助剤といったトナー粒子よりも小さな外添剤微粒子が添加されている。
【００２７】
また、感光体ドラム１０の周囲には、帯電器３１、露光器３２、クリーニング装置３３、および除電器３４が配設されている。
【００２８】
帯電器３１は、感光体ドラム１０の表面１０ｂに接触した状態で回転する帯電ロール３１１と、その帯電ロール３１１に電力を供給する電源３１２と、帯電ロール３１１周面の付着物を除去するクリーニング手段３１３とを備えている。この電源３１２は、帯電ロール３１１に、直流電圧に交流電圧を重畳させた帯電バイアスを印加する。帯電ロール３１１は、感光体ドラム１０に接触して回転する半導電性のものであり、感光体ドラム１０との接触部近傍の微小空隙で放電を発生させることにより感光体ドラム１０を帯電させる。なお、帯電ロール３１１に代えてブレード状の帯電部材、ベルト状の帯電部材、ブラシ状の帯電部材、磁気ブラシ状の帯電部材などが適用可能である。また、帯電ロール３１１やブレード状の帯電部材については感光体ドラム１０に対し、接触状態に限らずある程度の空隙（１００μｍ以下）を有した近接状態として配置しても構わない。ロール状の帯電部材、ブレード状の帯電部材、ベルト状の帯電部材は、帯電部材として有効な電気抵抗（１０3Ω〜１０8Ω）に調整された材料から構成される物であり、単層又は複数の層から構成されていても構わない。材質としてはウレタンゴム、シリコンゴム、フッソゴム、クロロプレンゴム、ブタジエンゴム、ＥＰＤＭ、エピクロルヒドリンゴム等の合成ゴムやポリオレフィン、ポリスチレン、塩化ビニル等からなるエラストマーを主材料とし、導電性カーボン、金属酸化物、イオン導電剤等の任意の導電性付与剤を適量配合し、帯電部材として有効な電気抵抗を発現させ用いることができる。さらにナイロン、ポリエステル、ポリスチレン、ポリウレタン、シリコーン等の樹脂を塗料化し、そこに導電性カーボン、金属酸化物、イオン導電剤等の任意の導電性付与剤を適量配合し、得られた塗料をデイッピング、スプレー、ロールコート等の任意の手法により、積層して用いる事ができる。
【００２９】
クリーニング手段３１３は、一端側にブラシ繊維３１３１を有し、他端を回動中心にして回動するものである。このクリーニング手段３１３は回動することにより、ブラシ繊維３１３１が帯電ロール３１１の周面に対して接離自在であり、画像形成時にはブラシ繊維３１３１を帯電ロール３１１の周面から離間させておき、画像非形成時の任意のタイミングでブラシ繊維３１３１を帯電ロール３１１の周面に接触させて帯電ロール３１１周面の付着物を除去する。図１に示すクリーニング手段３１３のブラシ繊維３１３１はナイロン製のものであり、ブラシ繊維の密度は１５０００本／６．４５ｃｍ2以上であることが好ましい。
【００３０】
なお、帯電器３１には、コロトロン帯電方式を採用したものを用いても良い。
【００３１】
露光器３２は、感光体ドラム１０の表面１０ｂに向けて露光光を照射するものであって、発光ダイオードを用いたものであってもよいし、ＥＬ（Ｅｌｅｃｔｒｏ  Ｌｕｍｉｎｅｓｃｅｎｔ）を用いたものであってもよい。
【００３２】
また、中間転写ベルト２０の周囲には、１次転写位置の下流側に、２次転写部材としてのバイアスロール６０が設けられ、さらに、中間転写ベルト２０を挟んでバイアスロール６０と対向する位置には、バックアップロール７０が設けられている。この画像形成装置１では、バイアスロール６０とバックアップロール７０とで挟まれた位置が２次転写位置になり、この２次転写位置には、用紙やＯＨＰシート等の記録媒体が送り込まれる。図１には、２次転写位置に用紙Ｐが送り込まれている様子が示されている。
【００３３】
図１に示すバイアスロール６０は、カーボンを分散したウレタンゴムのチューブからなる表面層と、カーボンを分散した発泡ウレタンゴムからなる内部層とを備えており、バイアスロール６０の最表面にはフッ素コートが施されている。このバイアスロール６０は、その体積低効率が１０3〜１０10Ω・ｃｍに設定され、ロールの直径が例えば２８ｍｍとなるように形成され、硬度は例えば、３０°（アスカＣ）に設定される。
【００３４】
図１に示す画像形成装置１には、イエロー、マゼンタ、シアンおよびブラックの４色の各画像信号が入力される。これらの画像信号が入力されると、この画像形成装置１では、感光体ドラム１０の表面１０ｂを、帯電器３１により一様に帯電した後、入力された画像情報のうち、シアンの画像信号に応じたレーザ光を露光器３２から感光体ドラム１０に向けて照射することで感光体ドラム１０の表面１０ｂに静電潜像を形成し、感光体ドラム１０の表面１０ｂに形成された静電潜像を、現像ロータリー５０に備えられたシアントナーを収納した現像器５４により現像し、感光体ドラム１０の表面１０ｂにシアントナー像を形成する。次いで、１次転写位置において感光体ドラム表面１０ｂのシアントナー像を中間転写ベルト２０に１次転写する。１次転写ロール４０には、電源４１からトナーの帯電極性とは逆極性の１次転写バイアスが印加されており、感光体ドラム表面１０ｂに形成されたシアントナー像は、１次転写位置において感光体ドラム表面１０ｂから中間転写ベルト２０へ移行する。
【００３５】
感光体ドラム１０の、１次転写位置を通過した表面１０ｂには、中間転写ベルト２０へ移行することができなかった残留トナー粒子や、外添剤微粒子、さらには帯電において生じた放電生成物など、複数種類の残留物が存在する。図１に示すクリーニング装置３３は、これらの残留物を除去するための装置であって、１次転写位置よりも感光体ドラム回転方向下流側であって帯電器３１よりも感光体ドラム回転方向上流側の位置に配備されたものである。ここで、図２も参照して図１に示すクリーニング装置３３の説明を続ける。
【００３６】
図２は、図１に示すクリーニング装置の一部を、感光体ドラムの回転軸の一端側から見たときの図である。
【００３７】
このクリーニング装置３３は、ハウジング３３１、クリーニングブレード３３２、下部シール３３３、および塞ぎ止め部材３３４を有する。クリーニングブレード３３２は、図２の紙面に対して垂直な方向（感光体ドラム１０の回転軸の延在方向）に長尺な矩形状のものであるが、ここでは、短尺方向の一端を先端と称し他端を後端と称することにする。また、下部シール３３３および塞ぎ止め部材３３４も、図２の紙面に対して垂直な方向に長尺な矩形状のものであるが、これらの部材３３３，３３４についても、短尺方向の一端を先端と称し他端を後端と称することにする。下部シール３３３および塞ぎ止め部材３３４は、クリーニングブレード３３２よりも、図２の紙面に対して垂直な方向に長いものである。
【００３８】
クリーニングブレード３３２は、後端がハウジング３３１に固定されており、先端のエッジ部３３２１が感光体ドラム１０の表面１０ｂに圧接されている。感光体ドラム１０が所定方向に回転すると、感光体ドラム１０の、中間転写ベルト２０にトナー像が転写された後の表面１０ｂに残留した残留物がそのエッジ部３３２１によって表面１０ｂから掻き落とされる。
【００３９】
クリーニングブレード３３２の材質としてはウレタンゴム、シリコンゴム、フッソゴム、クロロプレンゴム、ブタジエンゴム等のゴム弾性体を用いることができる。その中で耐摩耗性に優れていることからポリウレタン弾性体を用いることが好ましい。ポリウレタン弾性体としては、一般にイソシアネートとポリオール及び各種水素含有化合物との付加反応を経て合成されるポリウレタンが用いられており、ポリオール成分として、ポリプロピレングリコール、ポリテトラメチレングリコール等のポリエーテル系ポリオールや、アジペート系ポリオール、ポリカプロラクタム系ポリオール、ポリカーボネート系ポリオール等のポリエステル系ポリオールを用い、ポリイソシアネート成分として、トリレンジイソシアネート、４，４’ジフェニルメタンジイソシアネート、ポリメチレンポリフェニルポリイソシアネート、トルイジンジイソシアネート、等の芳香族系ポリイソシアネート、ヘキサメチレンジイソシアネート、イソホロンジイソシアネート、キシリレンジイソシアネート、ジシクロヘキシルメタンジイソシアネート等の脂肪族系ポリイソシアネートを用いてウレタンプレポリマーを調製し、これに硬化剤を加えて、所定の型内に注入し、架橋硬化させた後、常温で熟成することによって製造されている。硬化剤としては、通常、１，４−ブタンジオール等の二価アルコールとトリメチロールプロパン、ペンタエリスリトール等の三価以上の多価アルコールとが併用される。クリーニングブレード３３２の物性としては、例えば硬度（ＪＩＳＡスケール）が５０〜９０，ヤング率が（ｋｇ／ｃｍ2）４０〜９０，１００％モジュラス（ｋｇ／ｃｍ2）が２０〜６５，３００％モジュラス（ｋｇ／ｃｍ2）が７０〜１５０，引っ張り強さ（ｋｇ／ｃｍ2）が２４０〜５００，伸び（％）が２９０〜５００，反発弾性（％）が３０〜７０，引裂強さ（ｋｇ／ｃｍ2）が２５〜７５，永久伸（％）が４．０以下のものが使用可能である。またクリーニングブレード３３２の圧接力は１０〜６０（ｇｆ／ｃｍ）が好ましく、当接セット角度は１７〜３０（°）が好ましい。ここにいう当接セット角度とは、クリーニングブレード３３２と、感光体ドラム１０の、ブレードが当接した部位（エッジ部３３２１）から感光体ドラム１０の回転方向下流側に延びる感光体ドラム１０の接線とで挟まれた角度をいう。
【００４０】
図２に示すように、ハウジング３３１の底壁３３１１の、感光体ドラム１０に対向する縁には、上方へ向けて立ち上がった立上部３３１２が設けられている。立上部３３１２は、感光体ドラム１０の表面１０ｂから離間した位置にあるとともに、クリーニングブレード３３２のエッジ部３３２１よりも下方の位置にある。下部シール３３３も塞ぎ止め部材３３４も、この立上部３３１２に後端が固着されている。また、ハウジング３３１には不図示の排出口が設けられており、ハウジング３３１の内部には搬送用オーガ３３１３が配備されている。
【００４１】
図２に示す塞ぎ止め部材３３４は、ポリエチレンテレフタラート（ＰＥＴ）からなるものであり、先端３３４１の高さ位置は、クリーニングブレード３３２のエッジ部３３２１の高さ位置よりも高く、その先端３３４１は、クリーニングブレード３３２から離れた位置にある。すなわち、塞ぎ止め部材３３４とクリーニングブレード３３２との間には空間を隔ててラップ領域が形成されている。また、立上部３３１２に固着された塞ぎ止め部材３３４は、その立上部３３１２近傍に開口３３４２を有する。この開口３３４２は、塞ぎ止め部材３３４の長尺方向に沿って設けられた矩形状の長孔である。なお、塞ぎ止め部材３３４には、複数の開口を設けてもよい。
【００４２】
下部シール３３３は、先端３３３１が感光体ドラム１０の表面１０ｂに接している。すなわち、下部シール３３３は、クリーニングブレード３３２のエッジ部３３２１よりも下方の位置において、感光体ドラム１０の表面１０ｂから離間した位置にある立上部３３１２と感光体ドラム表面１０ｂとを結ぶものであり、この下部シール３３３の感光体ドラム１０の回転軸延在方向の長さ（長尺方向の長さ）は、塞ぎ止め部材３３４の長尺方向の長さと同じ程度である。下部シール３３３は、クリーニングブレード３３２によって掻き落とされた残留物を受け止める。
【００４３】
図２に示すように、クリーニングブレード３３２のエッジ部３３２１から、感光体ドラム１０の回転方向上流側に広がる空間には、感光体ドラム１０の表面１０ｂの一部と、下部シール３３３と、塞ぎ止め部材３３４とによって画定された空間Ｓが含まれており、クリーニングブレード３３２によって掻き落とされた残留物はこの空間Ｓに貯留される。上記空間Ｓ内に貯留された残留物に含まれていた潤滑剤微粒子や粒径が小さなトナー粒子が、感光体ドラム表面１０ｂとクリーニングブレード３３２のエッジ部３３２１との間に入り込んでいき潤滑剤として機能し、エッジ部３３２１に摩耗やカケが発生することが抑えられる。特に、図１に示す画像形成装置１では、接触帯電方式を採用し、直流電圧に交流電圧を重畳させた帯電バイアスを印加しているため、感光体ドラム表面１０ｂとエッジ部３３２１との摩擦力が高くなる傾向にあるが、図２に示すクリーニング装置３３を配備することで、その摩擦力の上昇を効果的に抑えることができる。
【００４４】
また、帯電ロール３１１の汚れによる画像不良では、帯電ロール３１１の汚れの不均一性に起因した帯電レベルの不均一性も重要であり、帯電の絶対値だけの問題ではない。従ってある程度、感光体ドラム１０の電位が低下するような汚れが発生していても、その低下レベルが均一ならば実使用上は問題にならない。しかし特に単一画像が出力された場合などは帯電ロール３１１の汚れもその画像に応じた部分が悪くなりやすく帯電ムラが発生しやすい。上記空間Ｓ内に残留物が貯留されることで、非画像部にも帯電ロール３１１の汚れ成分である小粒径のトナーや外添剤粒子を供給できるため出力画像によらずに帯電ロール３１１の汚れや付着物の付着の程度をほぼ均一にすることができる。
【００４５】
さらに、トナーに潤滑剤微粒子を添加しておくことで、画像形成と共に感光体ドラム１０に潤滑剤を供給し、クリーニングブレード３３２にて感光体ドラム１０に固定化できる。この結果、感光体ドラム１０に接触する帯電ロール３１１へ潤滑剤を微量に供給しつつ潤滑剤の過剰な移行を制御する事が可能であり、また、仮に帯電ロール３１１に潤滑剤が過剰に付着したとしても、図１に示す帯電ロール３１１のクリーニング手段３１３により帯電ロール３１１に付着した潤滑剤を除去することができるため均一化が可能で、両者により帯電ロール３１１上の潤滑剤の付着量の制御が可能である。また、帯電ロール３１１の周面に微量の潤滑剤被膜が形成されることでその周面の異物除去性を向上させることが可能であり、過度の異物付着や固着による帯電性の低下を長期に渡って抑制が可能である。
【００４６】
上記空間Ｓに貯留された残留物は、塞ぎ止め部材３３４に設けられた開口３３４２からハウジング３３１内に排出され、上記空間Ｓ内における残留物の貯留量が制御されるとともに、上記空間Ｓ内の残留物は新たに掻き落とされたものに入れ替わる。ハウジング３３１内に排出された残留物は、搬送用オーガ３３１３によって不図示の排出口まで搬送される。
【００４７】
クリーニング装置３３によってクリーニングされた感光体ドラム１０からは、除電器３４によって残存電荷が除去される。
【００４８】
続いて今度は、感光体ドラム１０の表面１０ｂに、同様にしてマゼンタトナー像を形成し、１次転写位置において、このマゼンタトナー像を、先に１次転写されたシアントナー像と重なるように中間転写ベルト２０に１次転写する。
【００４９】
以降、イエロートナー像およびブラックトナー像を順次形成し、１次転写位置において、中間転写ベルト２０に先に１次転写されたトナー像と重なるように順次１次転写する。こうすることにより、中間転写ベルト２０には、ベルト表面側からシアン，マゼンタ，イエロー，ブラックの順で１つに重なり合ったトナー像が形成される。
【００５０】
続いて、この１つに重なり合ったトナー像を、バイアスロール６０とバックアップロール７０とで挟まれた２次転写位置において用紙に２次転写する。バイアスロール６０には、電源６１から２次転写バイアスが印加されており、１つに重なり合ったトナー像は、２次転写位置において中間転写ベルト２０から用紙Ｐへ移行する。こうして、トナー像が用紙Ｐに転写され、トナー像が転写された用紙Ｐは不図示の定着装置に送られる。定着装置では、未定着トナー像を担持した用紙を所定のニップ領域を通過させることでその未定着トナー像に熱を加えるとともに圧力も加え、未定着トナー像を用紙に定着する。こうして、用紙Ｐに定着トナー像からなる画像が形成される。
【００５１】
また、中間転写ベルト２０の、２次転写位置を通過した表面には、用紙Ｐへ移行することができなかった残留トナー粒子や外添剤微粒子などの残留物が存在する。図１に示す画像形成装置１は、２次転写位置よりも中間転写ベルト循環移動方向下流側であって１次転写位置よりも中間転写ベルト循環移動方向上流側の位置に、ベルトクリーナ装置８０を備えている。このベルトクリーナ装置８０は、ロールブラシ８１と電源８２とクリーニングロール８３を有する。また、中間転写ベルト２０を挟んでロールブラシ８１と対向する位置やクリーニングロール８３と対向する位置にはそれぞれバックアップロール８９が設けられている。ロールブラシ８１とクリーニングロール８３はいずれも、中間転写ベルト２０に対して接離自在なものである。なお、ロールブラシ８１やクリーニングロール８３の位置は変えずに中間転写ベルト２０の循環軌道を変更して、ロールブラシ８１やクリーニングロール８３を、中間転写ベルト２０に対して相対的に接離自在なものとしてもよい。
【００５２】
ロールブラシ８１は、無端状の中間転写ベルト２０の幅方向に延在した回転軸から放射状に延びた毛（ブラシ繊維）８１１を有する。この毛８１１に用いる繊維としては、ナイロン、アクリル、ポリオレフィン、ポリエステル等の樹脂繊維が挙げられ、ベルトロン（カネボウ社製）、ＳＡ−７（東レ社製）、ＵＵナイロン（ユニチカ社製）等の市販品を使用することができる。また、この毛８１１は導電性のものである。この毛８１１に導電性を付与する方法としては、繊維に導電性粉末やイオン導電材を配合する方法、繊維の内部又は外部に導電層を形成する方法等が挙げられる。ロールブラシ８１の毛８１１には、電源８２からトナーの帯電極性とは逆極性のバイアスが印加される。すなわち、正極性のバイアスが印加される。この正極性のバイアスは直流バイアスであっても交流バイアスであってもよいが、ここでは、直流電圧に交流電圧を重畳させたバイアスが用いられる。２次転写位置を通過した中間転写ベルト２０の表面には、両極性の残留トナー粒子が存在しているが、中間転写ベルト２０の表面に接したロールブラシ８１の毛８１１に正極性のバイアスを印加することで、中間転写ベルト２０上の残留トナー粒子には正極の電荷が付与され、残留トナー粒子は正極性に揃えられる。したがって、このロールブラシ８１が、本発明にいう電荷付与手段の一例に相当するものである。また、中間転写ベルト２０の表面に強固に付着している残留トナー粒子があったとしても、上記正極性のバイアスに含まれる交流電圧によってその残留トナー粒子は中間転写ベルト表面から引きはがされる。
【００５３】
なお、ロールブラシ８１に代えてロール体を用いてもよい。ここにいうロール体は、無端状の中間転写ベルト２０の幅方向に延在した回転軸の周りに導電性円筒体を設けたものである。回転軸は、鉄、ニッケルめっき処理鉄、銅合金、ステンレスなどの導電性材料からなるものである。また、導電性円筒体としては、弾性体層と表面層とからなる２層構造のものがあげられる。弾性体層は、エピクロロヒドリンゴム、ポリエーテルウレタンゴム、ポリエステルウレタンゴム、クロロプレンゴム、ＮＢＲ、ＥＰＤＭブレンドＮＢＲゴム、ＳＢＲゴム、ブチルゴム等にアルカリ金属、４級アンモニウム塩構造を有する各種アルキルアンモニウム塩を０．０１から１０％混合させたものであり、表面層は、その弾性体層の周面を覆い、導電性円筒体の最表面を構成する層である。この表面層に使用されるバインダー樹脂としてはポリエステル、ポリアミド、ポリウレタン、メラミン樹脂、ＰＭＭＡまたはＰＭＢＡのようなアクリル樹脂、ポリビニルブチラール、ポリビニルアセタール、ポリアリレート、ポリカーボネート、フェノキシ樹脂、ポリ尿素、ポロ酢酸ビニル等をあげることができる。このロール体の抵抗値は、体積抵抗で１０5〜１０11Ω・ｃｍが望ましいが、これに限定されるものではない。また、金属ロールのような硬質のロール体を用いてもよい。ロール体の、中間転写ベルト２０への食い込み量は、中間転写ベルト２０の循環移動等に問題を生じさせない程度の負荷荷重の範囲で適宜設定すればよく、例えば、０．２ｍｍ〜０．８ｍｍに設定すればよい。
【００５４】
クリーニングロール８３は、弾性材料を発泡させた発泡層８３１を周面に有するものであり、その周面のゴム硬度が、高分子計器株式会社製Ａｓｋｅｒ−ＦＰ硬度計を用いて測定したときに４０°以上９０°以下であるものが好ましく、例えば、シリコーンゴムやウレタンゴムを発泡させて形成することができる。クリーニングロール８３は、中間転写ベルト２０に対して周速差をもって回転するものであり、このクリーニングロール８３の周面を中間転写ベルト２０の表面に接触させた状態でクリーニングロール８３を回転させると、中間転写ベルト２０に残留した残留外添剤微粒子は、クリーニングロール８３の発泡層８３１に存在する空隙を画定する縁（エッジ）によって機械的に掻き取られ、掻き取られた残留外添剤微粒子は空隙内に入り込んでその空隙内で凝集する。クリーニングロール８３の周面のゴム硬度を上記範囲にすることで、クリーニングロール８３の発泡層８３１には、５０μｍ以上３００μｍ以下の大きさの空隙が多数存在することになり、残留外添剤微粒子がその多数の空隙を画定する縁によって掻き取られるため、掻き取り性が高まる。また、５０μｍ以上３００μｍ以下の大きさの空隙内で残留外添剤微粒子が凝集するため、凝集性も高まる。残留外添剤微粒子は空隙内である程度凝集すると、自重により自然に空隙から転げ落ちて中間転写ベルト２０上に戻る。なお、このクリーニングロールの、中間転写ベルト２０への食い込み量も、中間転写ベルト２０の循環移動等に問題を生じさせない程度の負荷荷重の範囲で適宜設定すればよく、例えば、０．２ｍｍ〜０．８ｍｍに設定すればよい。
【００５５】
さらに、図１に示す画像形成装置１は制御部９０も備えている。この制御部９０は、この画像形成装置１全体の制御を司るものであるが、ここでは、中間転写ベルト２０の残留物をクリーニングする制御について説明する。図１に示す制御部９０は、中間転写ベルト２０に存在する残留物のクリーニングを制御するにあたり、ベルトクリーナ装置８０や１次転写ロール４０の電源４１を制御する。すなわち、まず、制御部９０は、中間転写ベルト２０が感光体ドラム１０からトナー像の転写を受け転写されたトナー像を用紙Ｐに転写し終えるまでロールブラシ８１とクリーニングロール８３との双方を中間転写ベルトから離間させておく。用紙Ｐへの転写が終了すると、制御部９０は、クリーニングロール８３を中間転写ベルト２０から離間させたままロールブラシ８１を中間転写ベルト２０に接触させ、電源８２から正極性のバイアスをロールブラシ８１の毛８１１に印加させる。次いで、ロールブラシ８１を中間転写ベルト２０から離間させる一方で、今度はクリーニングロール８３を中間転写ベルト２０に接触させ、クリーニングロール８３を回転させる。また、中間転写ベルト２０上で正極性の電荷を有する残留物がその中間転写ベルト２０から感光体ドラム表面１０ｂへ移行する正極性のバイアスを、１次転写ロール４０の電源４１から１次転写ロール４０へ印加させる。この正極性のバイアスは、１次転写バイアスで兼用することができる。中間転写ベルト２０上の残留トナー粒子は、ロールブラシ８１によって正極性に揃えられており、正極性に揃えられた残留トナー粒子は１次転写ロール４０に印加された正極性のバイアスの作用によって感光体ドラム表面１０ｂへ移行し、感光体ドラム表面１０ｂへ移行した残留トナー粒子は、クリーニングブレード３３２によってその表面１０ｂから掻き取られ除去される。また、中間転写ベルト２０上の残留外添剤微粒子は、上述の如くクリーニングロール８３によって掻き取られ、凝集体になって中間転写ベルト２０上に戻る。ここで、残留外添剤微粒子にもロールブラシ８１によって正極性の電荷が付与され、さらに掻き取られる際や凝集する際の摩擦帯電によっても電荷が付与されている。このため、中間転写ベルト２０上に戻った残留外添剤微粒子の凝集体全体からするとかなりの電荷を担持しており、残留外添剤微粒子の凝集体も１次転写ロール４０に印加された正極性のバイアスの作用によって感光体ドラム表面１０ｂへ移行し、最終的には、残留トナー粒子と同じくクリーニングブレード３３２によって感光体ドラム表面１０ｂから掻き取られ除去される。したがって、中間転写ベルト２０からの、トナー粒子の十分な除去と外添剤微粒子の十分な除去とを両立させることができる。また、中間転写ベルト２０のクリーニング手段であるベルトクリーナ装置８０に回収機構が設けられていない分、図１に示す画像形成装置１では装置の小型化が実現されている。なお、仮に、正極性のバイアスの作用によって感光体ドラム表面１０ｂへ移行しない凝集体があったとしても、中間転写ベルト２０からは剥がされたものであるため中間転写ベルト２０から落下し、画質欠陥を生じさせることはない。
【００５６】
続いて、図１に示す各現像器５１〜５４について詳述する。これらの現像器５１〜５４は、上述の如く外添剤微粒子が添加された有色トナーを収容したものである。これらの現像器５１〜５４に収容されたトナーは、特に製造方法により限定されるものではなく、例えば結着樹脂と着色剤、離型剤、必要に応じて帯電制御剤等を混練、粉砕、分級する混練粉砕法、混練粉砕法にて得られた粒子を機械的衝撃力または熱エネルギーにて形状を変化させる方法、結着樹脂の重合性単量体を乳化重合させ、形成された分散液と、着色剤、離型剤、必要に応じて帯電制御剤等の分散液とを混合し、凝集、加熱融着させ、トナー粒子を得る乳化重合凝集法、結着樹脂を得るための重合性単量体と着色剤、離型剤、必要に応じて帯電制御剤等の溶液を水系溶媒に懸濁させて重合する懸濁重合法、結着樹脂と着色剤、離型剤、必要に応じて帯電制御剤等の溶液を水系溶媒に懸濁させて造粒する溶解懸濁法等により得られるものが使用できる。また上記方法で得られたトナーをコアにして、さらに凝集粒子を付着、加熱融合してコアシェル構造をもたせる製造方法など、公知の方法を使用することができるが、形状制御、粒度分布制御の観点から水系溶媒にて製造する懸濁重合法、乳化重合凝集法、溶解懸濁法が好ましく、乳化重合凝集法が特に好ましい。
【００５７】
トナー粒子は結着樹脂と着色剤、離型剤等とからなり、必要であれば、シリカや帯電制御剤を用いてもよい。体積平均粒径は２〜１２μｍの範囲が好ましく３〜９μｍの範囲がより好ましい。また、トナーの平均球状係数（ＭＬ2／Ａ：ＭＬはトナー粒子の絶対最大長、Ａはトナー粒子の投影面積を各々示す）が１１５以上１４０以下の範囲のものを用いることにより、高い現像、転写性、及び高画質の画像を得ることができる。
【００５８】
使用される結着樹脂としては、スチレン、クロロスチレン等のスチレン類；エチレン、プロピレン、ブチレン、イソプレン等のモノオレフィン類；酢酸ビニル、プロピオン酸ビニル、安息香酸ビニル、酪酸ビニル等のビニルエステル類；アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類；ビニルメチルエーテル、ビニルエチルエーテル、ビニルブチルエーテル等のビニルエーテル類；ビニルメチルケトン、ビニルヘキシルケトン、ビニルイソプロペニルケトン等のビニルケトン類；等の単独重合体および共重合体を例示することができ、特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン等を挙げることができる。さらに、ポリエステル、ポリウレタン、エポキシ樹脂、シリコーン樹脂、ポリアミド、変性ロジン、パラフィンワックス等を挙げることができる。
【００５９】
また、トナーの着色剤としては、マグネタイト、フェライト等の磁性粉、カーボンブラック、アニリンブルー、カルイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、Ｃ．Ｉ．ピグメント・ブルー１５：３等を代表的なものとして例示することができる。
【００６０】
離型剤としては、低分子ポリエチレン、低分子ポリプロピレン、フィッシャートロプシュワックス、モンタンワックス、カルナバワックス、ライスワックス、キャンデリラワックス等を代表的なものとして例示することができる。
【００６１】
帯電制御剤としては、公知のものを使用することができるが、アゾ系金属錯化合物、サリチル酸の金属錯化合物、極性基を含有するレジンタイプの帯電制御剤を用いることができる。湿式製法でトナーを製造する場合、イオン強度の制御と廃水汚染の低減との点で水に溶解しにくい素材を使用するのが好ましい。トナーは、磁性材料を内包する磁性トナー、および磁性材料を含有しない非磁性トナーのいずれであってもよい。
【００６２】
さらに、図１に示す各現像器５１〜５４に収容されたトナーは、潤滑剤微粒子が外添剤微粒子の一種として添加されたものである。潤滑剤としてはグラファイト、二硫化モリブデン、滑石、脂肪酸、脂肪酸金属塩等の固体潤滑剤；ポリプロピレン、ポリエチレン、ポリブテン等の低分子量ポリオレフィン類微粒子；加熱により軟化点を有するシリコーン類；オレイン酸アミド、エルカ酸アミド、リシノール酸アミド、ステアリン酸アミド等のような脂肪族アミド類；カルナウバワックス、ライスワックス、キャンデリラワックス、木ロウ、ホホバ油等のような植物系ワックス；ミツロウのような動物系ワックス；モンタンワックス、オゾケライト、セレシン、パラフィンワックス、マイクロクリスタリンワックス、フィッシャートロプシュワックス等のような鉱物、石油系ワックス；及びそれらの変性物が使用でき、これらを単独で使用するか、あるいは併用しても良い。特に、劈開性を有することにより摩擦低減効果の高い脂肪酸金属塩、具体的にはステアリン酸亜鉛を使用することが好ましい。ステアリン酸亜鉛の添加量は０．０１〜２．０％重量部が好ましく、更に０．０５〜０．５％重量部がより好ましい。０．０１％より少ない場合は十分な潤滑効果を発揮できず、２．０％よりも多い場合は感光体ドラム１０への付着量があまりにも過剰となり、高温高湿下で像流れが発生し易くなる上、トナーその物の帯電特性に悪影響を与えてしまう。
【００６３】
ここで、帯電ロール３１１と接触する感光体ドラム表面１０ｂのステアリン酸亜鉛の量をＸＰＳ分析によるＺｎの被覆率で表すと、０．０５％以上３０％以下の範囲が好ましく、１％以上１５％以下の範囲がより好ましい。なおここでは、ＸＰＳ分析は極表面の分析であるため塗布量に対して分析値が飽和するため、飽和した量を１００％としてＺｎ被覆率を算出した。上記被覆率が０．０１％よりも少ない場合には、帯電ロール３１１へのステアリン酸亜鉛の供給が不十分となり、クリーニング手段３１３によってトナーやシリカ等の異物を十分に除去することができず、また付着物の固着が生じやすくなり、長期走行での帯電不良が発生し易くなる。反対に上記被覆率が７０％よりも多い場合には、帯電ロール周面でのステアリン酸亜鉛の付着量が過剰となり帯電不良や帯電ムラを発生しやすくなる。
【００６４】
また、図１に示す各現像器５１〜５４に収容されたトナーには、感光体ドラム１０の表面１０ｂの付着物、劣化物除去の目的等で、無機微粒子、有機微粒子、該有機微粒子に無機微粒子を付着させた複合微粒子などを加えることができるが、研磨性に優れる無機微粒子が特に好ましい。無機微粒子としては、シリカ、アルミナ、チタニア、ジルコニア、チタン酸バリウム、チタン酸アルミニウム、チタン酸ストロンチウム、チタン酸マグネシウム、酸化亜鉛、酸化クロム、酸化セリウム、酸化アンチモン、酸化タングステン、酸化スズ、酸化テルル、酸化マンガン、酸化ホウ素、炭化ケイ素、炭化ホウ素、炭化チタン、窒化ケイ素、窒化チタン、窒化ホウ素等の各種無機酸化物、窒化物、ホウ化物等が好適に使用される。また、上記無機微粒子にテトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネートなどのチタンカップリング剤、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）γ−アミノプロピルトリメトキシシラン塩酸塩、ヘキサメチルジシラザン、メチルトリメトキシシラン、ブチルトリメトキシシラン、イソブチルトリメトキシシラン、ヘキシルトエリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシラン等のシランカップリング剤などで処理を行っても良い。また、シリコーンオイル、ステアリン酸アルミニウム、ステアリン酸亜鉛、ステアリン酸カルシウム等の高級脂肪酸金属塩による疎水化処理も好ましく行うことができる。
【００６５】
有機微粒子としては、スチレン樹脂粒子、スチレンアクリル樹脂粒子、ポリエステル樹脂粒子、ウレタン樹脂粒子等を挙げることができる。これらの粒子径としては、小さすぎると研磨能力に欠け、また、大きすぎると感光体ドラム表面に傷を発生しやすくなるため、平均粒子径で５〜１０００ｎｍの範囲、好ましくは５〜８００ｎｍの範囲、より好ましくは５〜７００ｎｍの範囲のものが使用される。また、前記潤滑剤の添加量との和が、０．６質量％以上であることが好ましい。
【００６６】
トナーに添加されるその他の無機酸化物としては、粉体流動性、帯電制御等のため、１次粒径が４０ｎｍ以下の小径無機酸化物を、更に付着力低減や帯電制御のため、それより大径の無機酸化物を挙げることができる。これらの無機酸化物微粒子は公知のものを使用することができるが、精密な帯電制御を行うためには、シリカと酸化チタンとを併用することが好ましい。また、小径無機微粒子については表面処理することにより、分散性が高くなり、粉体流動性を向上させる効果が大きくなる。
【００６７】
図１に示す各現像器５１〜５４に収容されたトナーは、前記トナー粒子及び上記外添剤をヘンシェルミキサー、あるいはＶブレンダー等で混合することによって製造することができる。また、トナー粒子を湿式にて製造する場合は、湿式にて外添することも可能である。
【００６８】
また、図１に示す各現像器５１〜５４に収容されたトナーは、キャリアと混合されている。キャリアとしては、鉄粉、ガラスビーズ、フェライト粉、ニッケル粉、またはそれ等の表面に樹脂コーテイングを施したものが使用される。また、キャリアとトナーとの混合割合は、適宜設定することができる。
【００６９】
次に、図１に示す感光体ドラム１０として用いることができる感光体ドラムについて詳述する。この感光体ドラムとしては、円筒上の導電性基材の表面上に、電荷発生層と電荷輸送層を含む感光層等を積層してなるものを用いることができる。導電性基材としては、アルミニウム・銅・鉄・ステンレス・亜鉛・ニッケルなどの金属ドラムとしてもよいし、シート・紙・プラスチック又はガラス上にアルミニウム・銅・金・銀・白金・パラジウム・チタン・ニッケルークロム・ステンレス鋼・銅・インジウム等の金属を蒸着したり酸化インジウム・酸化錫などの導電性金属化合物を蒸着したものとしてもよいし、金属箔をラミネートしたり、或いは、カーボンブラック・酸化インジウム・酸化錫・酸化アンチモン粉・金属粉・沃化銅等を結着樹脂に分散し、塗布することによって導電処理したもの等が用いられる。また、導電性基材の形状はドラム状に限られず、シート状、プレート状としてもよい。尚、導電性基材を金属パイプとした場合、表面は素管のままであってもよいし、事前に鏡面切削、エッチング、陽極酸化、粗切削、センタレス研削、サンドブラスト、ウエットホーニングなどの処理が行われていてもよい。
【００７０】
導電性基材の表面上には、所望に応じて下引き層が形成されてもよい。この下引き層に用いられる材料としてはジルコニウムキレート化合物、ジルコニウムアルコキシド化合物、ジルコニウムカップリング剤などの有機ジルコニウム化合物、チタンキレート化合物、チタンアルコキシド化合物、チタネートカップリング剤などの有機チタン化合物、アルミニウムキレート化合物、、アルミニウムカップリング剤などの有機アルミニウム化合物のほか、アンチモンアルコキシド化合物、ゲルマニウムアルコキシド化合物、インジウムアルコキシド化合物、インジウムキレート化合物、マンガンアルコキシド化合物、マンガンキレート化合物、スズアルコキシド化合物、スズキレート化合物、アルミニウムシリコンアルコキシド化合物、アルミニウムチタンアルコキシド化合物、アルミニウムジルコニウムアルコキシド化合物、などの有機金属化合物、とくに有機ジルコニウム化合物、有機チタニル化合物、有機アルミニウム化合物は残留電位が低く良好な電子写真特性を示すため、好ましく使用される。また、ビニルトリクロロシラン、ビニルトリメトキシシラン、ビニルトリエトキシシラン、ビニルトリス２メトキシエトキシシラン、ビニルトリアセトキシシラン、γ−グリシドキシプロピルトリメトキシシラン、γ−メタクリロキシプロピルトリメトキシシラン、γ−アミノプロピルトリエトキシシラン、γ−クロロプロピルトリメトキシシラン、γ−２−アミノエチルアミノプロピルトリメトキシシラン、γ−メルカプロプロピルトリメトキシシラン、γ−ウレイドプロピルトリエトキシシラン、β−３，４−エポキシシクロヘキシルトリメトキシシラン等のシランカップリング剤を含有させて使用することができる。さらに、従来より下引き層に用いられるポリビニルアルコール、ポリビニルメチルエーテル、ポリ−Ｎ−ビニルイミダゾール、ポリエチレノキシド、エチルセルロース、メチルセルロース、エチレン−アクリル酸共重合体、ポリアミド、ポリイミド、カゼイン、ゼラチン、ポリエチレン、ポリエステル、フェノール樹脂、塩化ビニル−酢酸ビニル共重合体、エポキシ樹脂、ポリビニルピロリドン、ポリビニルピリジン、ポリウレタン、ポリグルタミン酸、ポリアクリル酸等の公知の結着樹脂を用いることもできる。これらの混合割合は、必要に応じて適宜設定することができる。
【００７１】
電荷発生層に含有される電荷発生材料としては、公知の電荷発生物質なら何でも使用できる。赤外光用ではフタロシアニン顔料、スクアリリウム、ビスアゾ、トリスアゾ、ペリレン、ジチオケトピロロピロール、可視光用としては縮合多環顔料、ビスアゾ、ペリレン、トリゴナルセレン、色素増感した金属酸化物微粒子等を用いる。これらの中で、特に優れた性能が得られ、好ましく使用される電荷発生物質として、フタロシアニン系顔料が用いられる。これを用いることにより、特に高感度で、繰り返し安定性の優れる電子写真感光体が得られることができる。また、フタロシアニン顔料は一般に数種の結晶型を有しており、目的にあった感度が得られる結晶型であるならば、これらのいずれの結晶型でも用いることができる。特に好ましく用いられる電荷発生物質としては、クロロガリウムフタロシアニン、ジクロロスズフタロシアニン、ヒドロキシガリウムフタロシアニン、無金属フタロシアニン、オキシチタニルフタロシアニン、クロロインジウムフタロシアニン等が挙げられる。
【００７２】
フタロシアニン顔料結晶は公知の方法で製造されるフタロシアニン顔料を、自動乳鉢、遊星ミル、振動ミル、ＣＦミル、ローラーミル、サンドミル、ニーダー等で機械的に乾式粉砕するか、乾式粉砕後、溶剤と共にボールミル、乳鉢、サンドミル、ニーダー等を用いて湿式粉砕処理を行うことによって製造することができる。上記の処理において使用される溶剤は、芳香族類（トルエン、クロロベンゼン等）、アミド類（ジメチルホルムアミド、Ｎ−メチルピロリドン等）、脂肪族アルコール類（メタノール、エタノール、ブタノール等）、脂肪族多価アルコール類（エチレングリコール、グリセリン、ポリエチレングリコール等）、芳香族アルコール類（ベンジルアルコール、フェネチルアルコール等）、エステル類（酢酸エステル、酢酸ブチル等）、ケトン類（アセトン、メチルエチルケトン等）、ジメチルスルホキシド、エーテル類（ジエチルエーテル、テトラヒドロフラン等）、さらには数種の混合系、水とこれら有機溶剤の混合系があげられる。使用される溶剤は、顔料結晶に対して、１〜２００部、好ましくは１０〜１００部の範囲で用いる。処理温度は、−２０℃〜溶剤の沸点以下、好ましくは−１０〜６０℃の範囲で行う。また、粉砕の際に食塩、ぼう硝等の磨砕助剤を用いることもできる。磨砕助剤は顔料に対し０．５〜２０倍、好ましくは１〜１０倍用いればよい。また、公知の方法で製造されるフタロシアニン顔料結晶を、アシッドペースティングあるいはアシッドペースティングと前述したような乾式粉砕あるいは湿式粉砕を組み合わせることにより、結晶制御することもできる。アシッドペースティングに用いる酸としては、硫酸が好ましく、濃度７０〜１００％、好ましくは９５〜１００％のものが使用され、溶解温度は、−２０〜１００℃好ましくは−１０〜６０℃の範囲に設定される。濃硫酸の量は、フタロシアニン顔料結晶の重量に対して、１〜１００倍、好ましくは３〜５０倍の範囲に設定される。析出させる溶剤としては、水、あるいは水と有機溶剤の混合溶剤が任意の量で用いられる。析出させる温度については特に制限はないが、発熱を防ぐために、氷等で冷却することが好ましい。
【００７３】
電荷発生層に用いる結着樹脂としては、広範な絶縁性樹脂から選択することができる。また、ポリ−Ｎ−ビニルカルバゾール、ポリビニルアントラセン、ポリビニルピレン、ポリシランなどの有機光導電性ポリマーから選択することもできる。好ましい結着樹脂としては、ポリビニルアセタール樹脂、ポリアリレート樹脂（ビスフェノールＡとフタル酸の重縮合体等）、ポリカーボネート樹脂、ポリエステル樹脂、フェノキシ樹脂、塩化ビニル−酢酸ビニル共重合体、ポリアミド樹脂、アクリル樹脂、ポリアクリルアミド樹脂、ポリビニルピリジン樹脂、セルロース樹脂、ウレタン樹脂、エポキシ樹脂、カゼイン、ポリビニルアルコール樹脂、ポリビニルピロリドン樹脂等の絶縁性樹脂をあげることができるが、これらに限定されるものではない。これらの結着樹脂は単独あるいは２種以上混合して用いることができる。これらの中で特にポリビニルアセタール樹脂が好ましく用いられる。
【００７４】
また、電荷発生物質と結着樹脂との配合比（重量比）は、１０：１〜１：１０の範囲が好ましい。塗布液を調整するための溶媒としては公知の有機溶剤、例えばアルコール系、芳香族系、ハロゲン化炭化水素系、ケトン系、ケトンアルコール系、エーテル系、エステル系等から任意で選択することができる。例えば、メタノール、エタノール、ｎ−プロパノール、ｉｓｏ−プロパノール、ｎ−ブタノール、ベンジルアルコール、メチルセルソルブ、エチルセルソルブ、アセトン、メチルエチルケトン、シクロヘキサノン、酢酸メチル、酢酸エチル、酢酸ｎ−ブチル、ジオキサン、テトラヒドロフラン、メチレンクロライド、クロロホルム、クロルベンゼン、トルエン等の通常の有機溶剤を用いることができる。また、これらの分散に用いる溶剤は単独あるいは２種以上混合して用いることができる。混合する際、使用される溶剤としては、混合溶剤としてバインダー樹脂を溶かす事ができる溶剤であれば、いかなるものでも使用することが可能である。
【００７５】
分散させる方法としては、ロールミル、ボールミル、振動ボールミル、アトライター、サンドミル、コロイドミル、ペイントシェーカーなどの方法を用いることができる。さらにこの電荷発生層を設けるときに用いる塗布方法としては、ブレードコーティング法、ワイヤーバーコーティング法、スプレーコーティング法、浸漬コーティング法、ビードコーティング法、エアーナイフコーティング法、カーテンコーティング法等の通常の方法を用いることができる。
【００７６】
分散の際、粒子を０．５μｍ以下、好ましくは０．３μｍ以下、さらに好ましくは０．１５μｍ以下の粒子サイズにすることは高感度・高安定性に対して有効である。
【００７７】
さらに、電荷発生材料は電気特性の安定性向上、画質欠陥防止などのために表面処理を施すことができる。表面処理剤としてはカップリング剤などを用いることができるがこれに限定されるものではない。表面処理に用いるカップリング剤の例としては、ビニルトリメトキシシラン、γ−メタクリルオキシプロピル−トリス（β−メトキシエトキシ）シラン、β−（３，４−エポキシシクロヘキシル）エチルトリメトキシシラン、γ−グリシドキシプロピルトリメトキシシラン、ビニルトリアセトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（アミノエチル）−γ−アミノプロピルメチルメトキシシラン、Ｎ，Ｎ−ビス（β−ヒドロキシエチル）−γ−アミノプロピルトリエトキシシラン、γ−クロルプロピルトリメトキシシランなどのシランカップリング剤が挙げられる。これらのなかでも特に好ましく用いられるシランカップリング剤としてはビニルトリエトキシシラン、ビニルトリス（２−メトキシエトキシシラン）、３−メタクリロキシプロピルトリメトキシシラン、３−グリシドキシプロピルトリメトキシシラン、２−（３，４−エポキシシクロヘキシル）エチルトリメトキシシラン、Ｎ−２−（アミノエチル）３−アミノプロピルトリメトキシシラン、Ｎ−２−（アミノエチル）３−アミノプロピルメチルジメトキシシラン、３−アミノプロピルトリエトキシシラン、Ｎ−フェニル−３−アミノプロピルトリメトキシシラン、３−メルカプトプロピルトリメトキシシラン、３−クロロプロピルトリメトキシシランなどのシランカップリング剤が上げられる。
【００７８】
また、ジルコニウムブトキシド、ジルコニウムアセト酢酸エチル、ジルコニウムトリエタノールアミン、アセチルアセトネートジルコニウムブトキシド、アセト酢酸エチルジルコニウムブトキシド、ジルコニウムアセテート、ジルコニウムオキサレート、ジルコニウムラクテート、ジルコニウムホスホネート、オクタン酸ジルコニウム、ナフテン酸ジルコニウム、ラウリン酸ジルコニウム、ステアリン酸ジルコニウム、イソステアリン酸ジルコニウム、メタクリレートジルコニウムブトキシド、ステアレートジルコニウムブトキシド、イソステアレートジルコニウムブトキシドなどの有機ジルコニウム化合物も用いることができる。また、テトライソプロピルチタネート、テトラノルマルブチルチタネート、ブチルチタネートダイマー、テトラ（２−エチルヘキシル）チタネート、チタンアセチルアセトネート、ポリチタンアセチルアセトネート、チタンオクチレングリコレート、チタンラクテートアンモニウム塩、チタンラクテート、チタンラクテートエチルエステル、チタントリエタノールアミネート、ポリヒドロキシチタンステアレートなどの有機チタン化合物、アルミニウムイソプロピレート、モノブトキシアルミニウムジイソプロピレート、アルミニウムブチレート、ジエチルアセトアセテート、アルミニウムジイソプロピレート、アルミニウムトリス（エチルアセトアセテート）などの有機アルミニウム化合物も用いることができる。
【００７９】
電荷発生層用塗布液には電気特性向上、画質向上などのために種々の添加剤を添加することもできる。添加物としては、クロラニル、ブロモアニル、アントラキノン等のキノン系化合物、テトラシアノキノジメタン系化合物、２，４，７−トリニトロフルオレノン、２，４，５，７−テトラニトロ−９−フルオレノン等のフルオレノン化合物、２−（４−ビフェニル）−５−（４−ｔ−ブチルフェニル）−１，３，４−オキサジアゾールや２，５−ビス（４−ナフチル）−１，３，４−オキサジアゾール、２，５−ビス（４−ジエチルアミノフェニル）１，３，４オキサジアゾールなどのオキサジアゾール系化合物、キサントン系化合物、チオフェン化合物、３，３’，５，５’テトラ−ｔ−ブチルジフェノキノン等のジフェノキノン化合物などの電子輸送性物質、多環縮合系、アゾ系等の電子輸送性顔料、ジルコニウムキレート化合物、チタニウムキレート化合物、アルミニウムキレート化合物、チタニウムアルコキシド化合物、有機チタニウム化合物、シランカップリング剤等の公知の材料を用いることができる。シランカップリング剤の例としてはビニルトリメトキシシラン、γ−メタクリルオキシプロピル−トリス（β−メトキシエトキシ）シラン、β−（３，４−エポキシシクロヘキシル）エチルトリメトキシシラン、γ−グリシドキシプロピルトリメトキシシラン、ビニルトリアセトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（アミノエチル）−γ−アミノプロピルメチルメトキシシラン、Ｎ，Ｎ−ビス（β−ヒドロキシエチル）−γ−アミノプロピルトリエトキシシラン、γ−クロルプロピルトリメトキシシランなどである。ジルコニウムキレート化合物の例として、ジルコニウムブトキシド、ジルコニウムアセト酢酸エチル、ジルコニウムトリエタノールアミン、アセチルアセトネートジルコニウムブトキシド、アセト酢酸エチルジルコニウムブトキシド、ジルコニウムアセテート、ジルコニウムオキサレート、ジルコニウムラクテート、ジルコニウムホスホネート、オクタン酸ジルコニウム、ナフテン酸ジルコニウム、ラウリン酸ジルコニウム、ステアリン酸ジルコニウム、イソステアリン酸ジルコニウム、メタクリレートジルコニウムブトキシド、ステアレートジルコニウムブトキシド、イソステアレートジルコニウムブトキシドなどが挙げられる。
【００８０】
チタニウムキレート化合物の例としてはテトライソプロピルチタネート、テトラノルマルブチルチタネート、ブチルチタネートダイマー、テトラ（２−エチルヘキシル）チタネート、チタンアセチルアセトネート、ポリチタンアセチルアセトネート、チタンオクチレングリコレート、チタンラクテートアンモニウム塩、チタンラクテート、チタンラクテートエチルエステル、チタントリエタノールアミネート、ポリヒドロキシチタンステアレートなどが挙げられる。
【００８１】
アルミニウムキレート化合物の例としてはアルミニウムイソプロピレート、モノブトキシアルミニウムジイソプロピレート、アルミニウムブチレート、ジエチルアセトアセテートアルミニウムジイソプロピレート、アルミニウムトリス（エチルアセトアセテート）などが挙げられる。
【００８２】
これらの化合物は単独にあるいは複数の化合物の混合物あるいは重縮合物として用いることができる。
【００８３】
さらにこの電荷発生層を設けるときに用いる塗布方法としては、ブレードコーティング法、ワイヤーバーコーティング法、スプレーコーティング法、浸漬コーティング法、ビードコーティング法、エアーナイフコーティング法、カーテンコーティング法等の通常の方法を用いることができる。
【００８４】
電荷輸送層に含有される電荷輸送物質としては、公知のものならいかなるものでも使用可能であるが、下記に示すものを例示することができる。２，５−ビス（ｐ−ジエチルアミノフェニル）−１，３，４−オキサジアゾールなどのオキサジアゾール誘導体、１，３，５−トリフェニル−ピラゾリン、１−［ピリジル−（２）］−３−（ｐ−ジエチルアミノスチリル）−５−（ｐ−ジエチルアミノスチリル）ピラゾリンなどのピラゾリン誘導体、トリフェニルアミン、トリ（Ｐ−メチル）フェニルアミン、Ｎ，Ｎ’−ビス（３，４−ジメチルフェニル）ビフェニル−４−アミン、ジベンジルアニリン、９，９−ジメチル−Ｎ，Ｎ’−ジ（ｐ−トリル）フルオレノン−２−アミンなどの芳香族第３級アミノ化合物、Ｎ，Ｎ’−ジフェニル−Ｎ，Ｎ’−ビス（３−メチルフェニル）−［１，１−ビフェニル］−４，４’−ジアミンなどの芳香族第３級ジアミノ化合物、３−（４’ジメチルアミノフェニル）−５，６−ジ−（４’−メトキシフェニル）−１，２，４−トリアジンなどの１，２，４−トリアジン誘導体、４−ジエチルアミノベンズアルデヒド−１，１−ジフェニルヒドラゾン、４−ジフェニルアミノベンズアルデヒド−１，１−ジフェニルヒドラゾン、［ｐ−（ジエチルアミノ）フェニル］（１−ナフチル）フェニルヒドラゾンなどのヒドラゾン誘導体、２−フェニル−４−スチリル−キナゾリンなどのキナゾリン誘導体、６−ヒドロキシ−２，３−ジ（ｐ−メトキシフェニル）−ベンゾフランなどのベンゾフラン誘導体、ｐ−（２，２−ジフェニルビニル）−Ｎ，Ｎ’−ジフェニルアニリンなどのα−スチルベン誘導体、エナミン誘導体、Ｎ−エチルカルバゾールなどのカルバゾール誘導体、ポリ−Ｎ−ビニルカルバゾールおよびその誘導体などの正孔輸送物質。クロラニル、ブロモアニル、アントラキノン等のキノン系化合物、テトラシアノキノジメタン系化合物、２，４，７−トリニトロフルオレノン、２，４，５，７−テトラニトロ−９−フルオレノン等のフルオレノン化合物、２−（４−ビフェニル）−５−（４−ｔ−ブチルフェニル）−１，３，４−オキサジアゾールや２，５−ビス（４−ナフチル）−１，３，４−オキサジアゾール、２，５−ビス（４−ジエチルアミノフェニル）１，３，４オキサジアゾールなどのオキサジアゾール系化合物、キサントン系化合物、チオフェン化合物、３，３’，５，５’テトラ−ｔ−ブチルジフェノキノン等のジフェノキノン化合物などの電子輸送物質、あるいは上記化合物からなる基を主鎖又は側鎖に有する重合体などがあげられる。これらの電荷輸送材料は、１種又は２種以上を組み合せて使用できる。
【００８５】
電荷輸送層に用いる結着樹脂は公知のものであればいかなるものでも使用することが出来るが、電機絶縁性のフィルム形成可能な樹脂が好ましい。例えば、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、スチレンーブタジエン共重合体、塩化ビニリデンーアクリロニトリル共重合体、塩化ビニル−酢酸ビニル共重合体、塩化ビニル−酢酸ビニル−無水マレイン酸共重合体、シリコン樹脂、シリコン−アルキッド樹脂、フェノールーホルムアルデヒド樹脂、スチレンーアルキッド樹脂、ポリーＮ―カルバゾール、ポリビニルブチラール、ポリビニルフォルマール、ポリスルホン、カゼイン、ゼラチン、ポリビニルアルコール、エチルセルロース、フェノール樹脂、ポリアミド、カルボキシーメチルセルロース、塩化ビニリデン系ポリマーワックス、ポリウレタン等があげられるが、これらに限定されるものではない。これらの結着樹脂は、単独又は２種類以上混合して用いられるが、特にポリカーボネート樹脂、ポリエステル樹脂、メタクリル樹脂、アクリル樹脂が電荷輸送材との相溶性、溶剤への溶解性、強度の点で優れ好ましく用いられる。結着樹脂と電荷輸送物質との配合比（重量比）はいずれの場合も任意に設定することができるが、電気特性低下、膜強度低下に注意しなくてはならない。電荷輸送層の厚みは５〜５０μｍ、好ましくは１０〜４０μｍが適当である。さらにこの電荷輸送層を設けるときに用いる塗布方法としては、ブレードコーティング法、ワイヤーバーコーティング法、スプレーコーティング法、浸漬コーティング法、ビードコーティング法、エアーナイフコーティング法、カーテンコーティング法等の通常の方法を用いることができる。塗布に用いる溶剤としては、ジオキサン、テトラヒドロフラン、メチレンクロライド、クロロホルム、クロルベンゼン、トルエン等の通常の有機溶剤を単独あるいは２種以上混合して用いることができる。
【００８６】
さらに、画像形成装置中で発生するオゾンや酸化性ガス、あるいは光・熱による感光体ドラムの劣化を防止する目的で、感光層中に酸化防止剤・光安定剤などの添加剤を添加する事ができる。
【００８７】
たとえば、酸化防止剤としてはヒンダードフェノール、ヒンダードアミン、パラフェニレンジアミン、アリールアルカン、ハイドロキノン、スピロクロマン、スピロインダノン及びそれらの誘導体、有機硫黄化合物、有機燐化合物などが挙げられる。
【００８８】
酸化防止剤の具体的な化合物例として、フェノール系酸化防止剤では２，６−ジ−ｔ−ブチル−４−メチルフェノール、スチレン化フェノール、ｎ−オクタデシル−３−（３’，５’−ジ−ｔ−ブチル  ４’−ヒドロキシフェニル）−プロピオネート、２，２’−メチレン−ビス−（４−メチル−６−ｔ−ブチル  フェノール）、２−ｔ−ブチル−６−（３’−ｔ−ブチル−５’−メチル−２’−ヒドロキシベンジル）−４−メチルフェニル  アクリレート、４，４’−ブチリデン−ビス−（３−メチル−６−ｔ−ブチル−フェノール）、４，４’−チオ−ビス−（３−メチル  ６−ｔ−ブチル  フェノール）、１，３，５−トリス（４−ｔ−ブチル−３−ヒドロキシ−２，６−ジメチル  ベンジル）イソシアヌレート、テトラキス−［メチレン−３−（３’，５’−ジ−ｔ−ブチル−４’−ヒドロキシ−フェニル）プロピオネート］−メタン、３，９−ビス［２−［３−（３−ｔ−ブチル−４−ヒドロキシ−５−メチル  フェニル）プロピオニルオキシ］−１，１−ジメチル  エチル］−２，４，８，１０−テトラオキサスピロ［５，５］ウンデカンなどが挙げられる。ヒンダードアミン系化合物ではビス（２，２，６，６−テトラメチル−４−ピペリジル）セバケート、ビス（１，２，２，６，６−ペンタメチル−４−ピペリジル）セバケート、１−［２−［３−（３，５−ジ−ｔ−ブチル−４−ヒドロキシフェニル）プロピオニルオキシ］エチル］−４−［３−（３，５−ジ−ｔ−ブチル−４−ヒドロキシフェニル）プロピオニルオキシ］−２，２，６，６−テトラメチルピペリジン、８−ベンジル−７，７，９，９−テトラメチル−３−オクチル−１，３，８−トリアザスピロ［４，５］ウンデカン−２，４−ジオン、４−ベンゾイルオキシ−２，２，６，６−テトラメチルピペリジン、コハク酸ジメチル−１−（２−ヒドロキシエチル）−４−ヒドロキシ−２，２，６，６−テトラメチルピペリジン重縮合物、ポリ［｛６−（１，１，３，３−テトラメチルブチル）イミノ−１，３，５−トリアジン−２，４−ジイミル｝｛（２，２，６，６−テトラメチル−４−ピペリジル）イミノ｝ヘキサメチレン｛（２，３，６，６−テトラメチル−４−ピペリジル）イミノ｝］、２−（３，５−ジ−ｔ−ブチル−４−ヒドロキシベンジル）−２−ｎ−ブチルマロン酸ビス（１，２，２，６，６−ペンタメチル−４−ピペリジル）、Ｎ，Ｎ’−ビス（３−アミノプロピル）エチレンジアミン−２，４−ビス［Ｎ−ブチル−Ｎ−（１，２，２，６，６，−ペンタメチル−４ピペリジル）アミノ］−６−クロロ−１，３，５−トリアジン縮合物などが挙げられる。有機イオウ系酸化防止剤としてジラウリル−３，３’−チオジプロピオネート、ジミリスチル−３，３’−チオジプロピオネート、ジステアリル−３，３’−チオジプロピオネート、ペンタエリスリトール−テトラキス−（β−ラウリル−チオプロピオネート）、ジトリデシル−３，３’−チオジプロピオネート、２−メルカプト  ベンズイミダゾールなどが挙げられる。有機燐系酸化防止剤としてトリスノニルフェニル  フォスフィート、トリフェニル  フォスフィート、トリス（２，４−ジ−ｔ−ブチル  フェニル）−フォスフィートなどが挙げられる。
【００８９】
有機硫黄系および有機燐系酸化防止剤は２次酸化防止剤と言われフェノール系あるいはアミン系などの１次酸化防止剤と併用することにより相乗効果を得ることができる。
【００９０】
光安定剤としては、ベンゾフェノン系、ベンゾトリアゾール系、ジチオカルバメート系、テトラメチルピペリジン系などの誘導体が挙げられる。
【００９１】
ベンゾフェノン系光安定剤として２−ヒドロキシ−４−メトキシ  ベンゾフェノン、２−ヒドロキシ−４−オクトキシ  ベンゾフェノン、２，２’−ジ−ヒドロキシ−４−メトキシ  ベンゾフェノンなどが挙げられる。ベンゾトリアゾール系系光安定剤として２−（−２’−ヒドロキシ−５’メチル  フェニル−）−ベンゾトリアゾール、２−［２’−ヒドロキシ−３’−（３’’，４’’，５’’，６’’−テトラ−ヒドロフタルイミド−メチル）−５’−メチルフェニル］−ベンゾトリアゾール、２−（−２’−ヒドロキシ−３’−ｔ−ブチル  ５’−メチルフェニル−）−５−クロロ  ベンゾトリアゾール、２−（２’−ヒドロキシ−３’−ｔ−ブチル  ５’−メチルフェニル−）−５−クロロ  ベンゾトリアゾール、２−（２’−ヒドロキシ−３’，５’−ｔ−ブチルフェニル−）−ベンゾトリアゾール、２−（２’−ヒドロキシ−５’−ｔ−オクチル  フェニル）−ベンゾトリアゾール、２−（２’−ヒドロキシ  ３’，５’−ジ−ｔ−アミル  フェニル−）−ベンゾトリアゾールなどが挙げられる。その他の化合物として２，４，ジ−ｔ−ブチルフェニル  ３’，５’−ジ−ｔ−ブチル−４’−ヒドロキシベンゾエート、ニッケル  ジブチル−ジチオカルバメートなどがある。
【００９２】
また、感度の向上、残留電位の低減、繰り返し使用時の疲労低減等を目的として少なくとも１種の電子受容性物質を含有せしめることができる。感光体ドラムに使用可能な電子受容性物質としては、例えば無水琥珀酸、無水マレイン酸、ジブロム無水マレイン酸、無水フタル酸、テトラブロム無水フタル酸、テトラシアノエチレン、テトラシアノキノジメタン、ｏ−ジニトロベンゼン、ｍ−ジニトロベンゼン、クロラニル、ジニトロアントラキノン、トリニトロフルオレノン、ピクリン酸、ｏ−ニトロ安息香酸、ｐ−ニトロ安息香酸、フタル酸などをあげる事ができる。これらのうち、フルオレノン系、キノン系や、Ｃｌ，ＣＮ，ＮＯ2等の電子吸引性置換基を有するベンゼン誘導体が特によい。
【００９３】
また、電荷輸送層にはシリカやフッ素系樹脂のような微粒子を含有させることもできる。フッ素系樹脂の電荷輸送層中含量は、電荷輸送層全量に対し、０．１〜４０ｗｔ％が適当であり、特に１〜３０ｗｔ％が好ましい。含量が１ｗｔ％未満ではフッ素系樹脂粒子の分散による改質効果が十分でなく、一方、４０ｗｔ％を越えると光通過性が低下し、かつ、繰返し使用による残留電位の上昇が生じてくる。
【００９４】
ここで用いるフッ素系樹脂粒子としては、４フッ化エチレン樹脂、３フッ化塩化エチレン樹脂、６フッ化プロピレン樹脂、フッ化ビニル樹脂、フッ化ビニリデン樹脂、２フッ化２塩化エチレン樹脂およびそれらの共重合体の中から１種あるいは２種以上を適宜選択するのが望ましいが、特に、４フッ化エチレン樹脂、フッ化ビニリデン樹脂が好ましい。
【００９５】
また、塗布液には塗膜の平滑性向上のためのレベリング剤としてシリコーンオイルを微量添加することもできる。
【００９６】
また、表面層の磨耗、傷などに対する耐性を持たせるため、高強度表面層を設けることもできる。この高強度表面層としては、バインダー樹脂中に導電性微粒子を分散したもの、通常の電荷輸送層材料にフッ素樹脂、アクリル樹脂などの潤滑性微粒子を分散させたもの、シリコンや、アクリルなどのハードコート剤を使用することができるが、強度、電気特性、画質維持性などの観点から、電荷輸送性を有し、架橋構造を有するシロキサン系樹脂からなるものが好ましく、このうち特に、下記の一般式（Ｉ）で示される構造のものが強度、安定性に優れ好ましい。
Ｇ−Ｄ−Ｆ：一般式（Ｉ）
ただし、Ｇ：無機ガラス質ネットワークサブグループ，Ｄ：可とう性有機サブユニット，Ｆ：電荷輸送性サブユニットである。
【００９７】
上記一般式（Ｉ）におけるＦは、光キャリア輸送特性を有する構造として、トリアリールアミン系化合物、ベンジジン系化合物、アリールアルカン系化合物、アリール置換エチレン系化合物、スチルベン系化合物、アントラセン系化合物、ヒドラゾン系化合や、およびキノン系化合物、フルオレノン化合物、キサントン系化合物、ベンゾフェノン系化合物、シアノビニル系化合物、エチレン系化合物などが挙げられる。
【００９８】
上記一般式（Ｉ）におけるＧ、特に好ましくは反応性を有するＳｉ基は、互いに架橋反応を起こして３次元的な  Ｓｉ−Ｏ−Ｓｉ結合、すなわち無機ガラス質ネットワークを形成するためのものである。
【００９９】
上記一般式  （Ｉ）におけるＤとは、電荷輸送性を付与するためのＦを、３次元的な無機ガラス質ネットワークに直接結合で結びつけるためのものである。また、堅さの反面もろさも有する無機ガラス質ネットワークに適度な可とう性を付与し、膜としての強度を向上させるという働きもある。
【０１００】
上記一般式（Ｉ）で表される化合物と結合可能な基とは、一般式（Ｉ）で表される化合物を加水分解した際に生じるシラノール基と結合可能な基を意味し、具体的には、−Ｓｉ  （Ｒ1）(3-a)  Ｑaで示される基、エポキシ基、イソシアネート基、カルボキシル基、ヒドロキシ基、ハロゲンなどを意味する。これらのうち、−Ｓｉ  （Ｒ1）(3-a)  Ｑaで示される基、エポキシ基、イソシアネート基が有する化合物がより強い機械強度を有するため好ましい。さらに、これらの基を分子内に２つ以上持つものが硬化膜の架橋構造が３次元的になり、より強い機械強度を有するため好ましい。
【０１０１】
膜の成膜性、可とう性を調整するなどの目的から、他のカップリング剤、フッ素化合物と混合して用いても良い。このような化合物として、各種シランカップリング剤、および市販のシリコン系ハードコート剤を用いることができる。
【０１０２】
シランカップリング剤としては、ビニルトリクロロシラン、ビニルトリメトキシシラン、ビニルトリエトキシシラン、γ−グリシドキシプロピルメチルジエトキシシラン、γ−グリシドキシプロピルトリメトキシシラン、γ−グリシドキシプロピルトリメトキシシラン、γ−アミノプロピルトリエトキシシラン、γ−アミノプロピルトリメトキシシラン、γ−アミノプロピルメチルジメトキシシラン、Ｎ−β（アミノエチル）γ−アミノプロピルトリエトキシシラン、テトラメトキシシラン、メチルトリメトキシシラン、ジメチルジメトキシシラン、等を用いることができる。市販のハードコート剤としては、ＫＰ−８５、Ｘ−４０−９７４０、Ｘ−４０−２２３９  （以上、信越シリコーン社製）、およびＡＹ４２−４４０、ＡＹ４２−４４１、ＡＹ４９−２０８  （以上、東レダウコーニング社製）、などを用いることができる。また、撥水性などの付与のために、（トリデカフルオロ  −１，１，２，２−テトラヒドロオクチル）トリエトキシシラン、（３，３，３−トリフルオロプロピル）トリメトキシシラン、３−（ヘプタフルオロイソプロポキシ）プロピルトリエトキシシラン、１Ｈ，１Ｈ，２Ｈ，２Ｈ−パーフルオロアルキルトリエトキシシラン、１Ｈ，１Ｈ，２Ｈ，２Ｈ−パーフルオロデシルトリエトキシシラン、１Ｈ，１Ｈ，２Ｈ，２Ｈ−パーフルオロオクチルトリエトシキシラン、などの含フッ素化合物を加えても良い。シランカップリング剤は任意の量で使用できるが、含フッ素化合物の量は、フッ素を含まない化合物に対して重量で０．２５以下とすることが望ましい。これを越えると、架橋膜の成膜性に問題が生じる場合がある。また、膜の強度を向上させるために、−Ｓｉ  （Ｒ1）(3-a)  Ｑaで示される加水分解性基を有する置換ケイ素基を２個以上有している化合物を同時に用いることがより好ましい。
【０１０３】
これらのコーティング液の調整は、無溶媒で行うか、必要に応じてメタノール、エタノール、プロパノール、ブタノール等のアルコール類；アセトン、メチルエチルケトン等のケトン類；テトラヒドロフラン、ジエチルエーテル、ジオキサン等のエーテル類等が使用できるが、好ましくは沸点が１００℃以下のものであり、任意に混合しての使用もできる。溶剤量は任意に設定できるが、少なすぎると一般式（Ｉ）で示される化合物が析出しやすくなるため、一般式（Ｉ）で示される化合物１部に対し０．５〜３０部、好ましくは、１〜２０部で使用される。反応温度および時間は原料の種類によっても異なるが、通常、０〜１００℃、好ましくは１０〜７０℃、特に好ましくは、１５０〜５０℃の温度で行うことが好ましい。反応時間に特に制限はないが、反応時間が長くなるとゲル化を生じ易くなるため、１０分から１００時間の範囲で行うことが好ましい。
【０１０４】
さらに、硬化触媒としては、以下の様なものをあげることができる。
【０１０５】
塩酸、酢酸、リン酸、硫酸などのプロトン酸、アンモニア、トリエチルアミン等の塩基、ジブチル錫ジアセテート、ジブチル錫ジオクトエート、オクエ酸第一錫等の有機錫化合物、テトラ−ｎ−ブチルチタネート、テトライソプロピルチタネート等の有機チタン化合物、アルミニウムトリブトキシド、アルミニウムトリアセチルアセトナートなどの有機アルミニウム化合物、有機カルボン酸の鉄塩、マンガン塩、コバルト塩、亜鉛塩、ジルコニウム塩等が挙げられるが、保存安定性の点で金属化合物が好ましく、さらに、金属のアセチルアセトナート、あるいは、アセチルアセテートが好ましく、特にアルミニウムトリアセチルアセトナートが好ましい。硬化触媒の使用量は任意に設定できるが、保存安定性、特性、強度などの点で加水分解性ケイ素置換基を含有する材料の合計量に対して０．１〜２０ｗｔ％が好ましく、０．３〜１０ｗｔ％がより好ましい。硬化温度は、任意に設定できるが、所望の強度を得るためには６０℃以上、より好ましくは８０℃以上に設定される。硬化時間は、必要に応じて任意に設定できるが、１０分〜５時間が好ましい。また、硬化反応を行ったのち、高湿度状態に保ち、特性の安定化を図ることも有効である。さらに、用途によっては、ヘキサメチルジシラザンや、トリメチルクロロシランなどを用いて表面処理を行い、疎水化することもできる。
【０１０６】
感光体ドラムの表面架橋硬化膜には、帯電器で発生するオゾン等の酸化性ガスによる劣化を防止する目的で、酸化防止剤を添加することが好ましい。感光体ドラム表面の機械的強度を高め、感光体ドラムが長寿命になると、感光体ドラムが酸化性ガスに長い時間接触することになるため、従来より強い酸化耐性が要求される。酸化防止剤としては、ヒンダードフェノール系あるいはヒンダードアミン系が望ましく、有機イオウ系酸化防止剤、フォスファイト系酸化防止剤、ジチオカルバミン酸塩系酸化防止剤、チオウレア系酸化防止剤、ベンズイミダゾール系酸化防止剤、などの公知の酸化防止剤を用いてもよい。酸化防止剤の添加量としては２０重量％以下が望ましく、１０重量％以下がさらに望ましい。
【０１０７】
ヒンダードフェノール系酸化防止剤としては、２，６−ジ−ｔ−ブチル−４−メチルフェノール、２，５−ジ−ｔ−ブチルヒドロキノン、Ｎ，Ｎ’−ヘキサメチレンビス（３，５−ジ−ｔ−ブチル−４−ヒドロキシヒドロシンナマイド、３，５−ジ−ｔ−ブチル−４−ヒドロキシ−ベンジルフォスフォネート−ジエチルエステル、２，４−ビス［（オクチルチオ）メチル］−ｏ−クレゾール、２，６−ジ−ｔ−ブチル−４−エチルフェノール、２，２’−メチレンビス（４−メチル−６−ｔ−ブチルフェノール）、２，２’−メチレンビス（４−エチル−６−ｔ−ブチルフェノール）、４，４’−ブチリデンビス（３−メチル−６−ｔ−ブチルフェノール）、２，５−ジ−ｔ−アミルヒドロキノン、２−ｔ−ブチル−６−（３−ブチル−２−ヒドロキシ−５−メチルベンジル）−４−メチルフェニルアクリレート、４，４’−ブチリデンビス（３−メチル−６−ｔ−ブチルフェノール）、などが挙げられる。
【０１０８】
また、放電ガス耐性、機械強度、耐傷性、粒子分散性、粘度コントロール、トルク低減、磨耗量コントロール、ポットライフの延長などの目的でアルコールに溶解する樹脂を加えることもできる。アルコール系溶剤に可溶な樹脂としては、ポリビニルブチラール樹脂、ポリビニルホルマール樹脂、ブチラールの一部がホルマールやアセトアセタール等で変性された部分アセタール化ポリビニルアセタール樹脂などのポリビニルアセタール樹脂（たとえば積水化学社製エスレックＢ、Ｋなど）、ポリアミド樹脂、セルロ−ス樹脂、フェノール樹脂などがあげられる。特に、電気特性上ポリビニルアセタール樹脂が好ましい。上記樹脂の分子量は２０００〜１０００００が好ましく、５０００〜５００００がさらに好ましい。分子量は２０００より小さいと所望の効果が得られなくなり、１０００００より大きいと溶解度が低くなり添加量が限られてしまったり、塗布時に製膜不良の原因になったりする。添加量は１〜４０％が好ましく、さらに好ましくは１〜３０％であり、５〜２０％が最も好ましい。１％よりも少ない場合は所望の効果が得られにくくなり、４０％よりも多くなると高温高湿下での画像ボケが発生しやすくなる。
【０１０９】
更に、感光体ドラム表面の耐汚染物付着性、潤滑性を改善するために、各種微粒子を添加することもできる。それらは、単独で用いることもできるが、併用してもよい。微粒子の一例として、ケイ素含有微粒子を挙げることができる。ケイ素含有微粒子とは、構成元素にケイ素を含む微粒子であり、具体的には、コロイダルシリカおよびシリコーン微粒子等が挙げられる。ケイ素含有微粒子として用いられるコロイダルシリカは、平均粒子径１〜１００ｎｍ、好ましくは１０〜３０の酸性もしくはアルカリ性の水分散液、あるいはアルコール、ケトン、エステル等の有機溶媒中に分散させたものから選ばれ、一般に市販されているものを使用することができる。最表面層中のコロイダルシリカの固形分含有量は、特に限定されるものではないが、製膜性、電気特性、強度の面から最表面層の全固形分中の０．１〜５０重量％の範囲、好ましくは０．１〜３０重量％の範囲で用いられる。
【０１１０】
ケイ素含有微粒子として用いられるシリコーン微粒子は、球状で、平均粒子径１〜５００ｎｍ、好ましくは１０〜１００ｎｍの、シリコーン樹脂粒子、シリコーンゴム粒子、シリコーン表面処理シリカ粒子から選ばれ、一般に市販されているものを使用することができる。シリコーン微粒子は、化学的に不活性で、樹脂への分散性に優れる小径粒子であり、さらに十分な特性を得るために必要とされる含有量が低いため、架橋反応を阻害することなく、感光体ドラムの表面性状を改善することができる。即ち、強固な架橋構造中に均一に取り込まれた状態で、感光体ドラム表面の潤滑性、撥水性を向上させ、長期間にわたって良好な耐摩耗性、耐汚染物付着性を維持することができる。感光体ドラムにおける最表面層中のシリコーン微粒子の含有量は、最表面層の全固形分中の０．１〜３０重量％の範囲であり、好ましくは０．５〜１０重量％の範囲である。
【０１１１】
また、その他の微粒子としては、４弗化エチレン、３弗化エチレン、６弗化プロピレン、弗化ビニル、弗化ビニリデン等のフッ素系微粒子や“第８回ポリマー材料フォーラム講演予稿集  ｐ８９”に示される様な、前記フッ素樹脂と水酸基を有するモノマーを共重合させた樹脂からなる微粒子、ＺｎＯ−Ａｌ2Ｏ3、ＳｎＯ2−Ｓｂ2Ｏ3、Ｉｎ2Ｏ3−ＳｎＯ2、ＺｎＯ−ＴｉＯ2、ＺｎＯ−ＴｉＯ2、ＭｇＯ−Ａｌ2Ｏ3、ＦｅＯ−ＴｉＯ2、ＴｉＯ2、ＳｎＯ2、Ｉｎ2Ｏ3、ＺｎＯ、ＭｇＯ等の半導電性金属酸化物をあげることができる。また、同様な目的でシリコーンオイル等のオイルを添加することもできる。シリコンオイルとしては、たとえば、ジメチルポリシロキサン、ジフェニルポリシロキサン、フェニルメチルシロキサン等のシリコンオイル、アミノ変性ポリシロキサン、エポキシ変性ポリシロキサン、カルボキシル変性ポリシロキサン、カルビノール変性ポリシロキサン、メタクリル変性ポリシロキサン、メルカプト変性ポリシロキサン、フェノール変性ポリシロキサン等の反応性シリコンオイル、ヘキサメチルシクロトリシロキサン、オクタメチルシクロテトラシロキサン、デカメチルシクロペンタシロキサン、ドデカメチルシクロヘキサシロキサン等の環状ジメチルシクロシロキサン類、１，３，５−トリメチル−１，３，５−トリフェニルシクロトリシロキサン、１，３，５，７−テトラメチル−１，３，５，７−テトラフェニルシクロテトラシロキサン、１，３，５，７，９−ペンタメチル−１，３，５，７，９−ペンタフェニルシクロペンタシロキサン等の環状メチルフェニルシクロシロキサン類、ヘキサフェニルシクロトリシロキサン等の環状フェニルシクロシロキサン類、３−（３，３，３−トリフルオロプロピル）メチルシクロトリシロキサン等のフッ素含有シクロシロキサン類、メチルヒドロシロキサン混合物、ペンタメチルシクロペンタシロキサン、フェニルヒドロシクロシロキサンなどのヒドロシリル基含有シクロシロキサン類、ペンタビニルペンタメチルシクロペンタシロキサンなどのビニル基含有シクロシロキサン類等の環状のシロキサン等をあげることができる。
【０１１２】
電荷輸送性を有し、架橋構造を有するシロキサン系樹脂は、優れた機械強度を有する上に光電特性も十分であるため、これをそのまま積層型感光体の電荷輸送層として用いることもできる。その場合、ブレードコーティング法、マイヤーバーコーティング法、スプレーコーティング法、浸漬コーティング法、ビードコーティング法、エアーナイフコーティング法、カーテンコーティング法等の通常の方法を用いることができる。ただし、１回の塗布により必要な膜厚が得られない場合、複数回重ね塗布することにより必要な膜厚を得ることができる。複数回の重ね塗布を行なう場合、加熱処理は塗布の度に行なっても良いし、複数回重ね塗布した後でも良い。
【０１１３】
単層型感光層の場合は、前記の電荷発生物質と結着樹脂を含有して形成される。結着樹脂としては、前記電荷発生層および電荷輸送層に用いられる結着樹脂と同様のものを用いることができる。単層型感光層中の電荷発生物質の含有量は、１０〜８５重量％程度、好ましくは２０〜５０重量％とする。単層型感光層には、光電特性を改善する等の目的で電荷輸送物質や高分子電荷輸送物質を添加してもよい。その添加量は５〜５０重量％とすることが好ましい。また、上記一般式（Ｉ）で示される化合物を加えてもよい。塗布に用いる溶剤や塗布方法は、上記と同様のものを用いることができる。膜厚は５〜５０μｍ程度が好ましく、１０〜４０μｍとするのがさらに好ましい。
【０１１４】
さらに、感光体ドラムの表面層をフッ素系樹脂を必須成分とする改質樹脂の水性分散液を塗布、あるいは浸漬処理こともできる。この場合、さらなるトルク低減が図れるとともに転写効率の向上も図れるため好ましい。
【０１１５】
感光体ドラムの表面層を処理するフッ素系樹脂を必須成分とする改質樹脂の水性分散液について説明する。
【０１１６】
フッ素系樹脂としては、テトラフルオロエチレンのホモポリマーまたはテトラフルオロエチレンとオレフィン、含フッ素オレフィン、パーフルオロオレフィン、フルオロアルキルビニルエーテルなどとのコポリマー、フッ化ビニリデンのホモポリマーまたはフッ化ビニリデンとオレフィン、含フッ素オレフィン、パーフルオロオレフィン、フルオロアルキルビニルエーテルなどとのコポリマー、クロロトリフルオロエチレンのホモポリマーまたはクロロトリフルオロエチレンとオレフィン、含フッ素オレフィン、パーフルオロオレフィン、フルオロアルキルビニルエーテルなどとのコポリマーなどが挙げられ、特に、テトラフルオロエチレンのホモポリマーまたはコポリマーが好ましく、また、テトラフルオロエチレンのホモポリマーと各種コポリマーを重量比で９５：５〜１０：９０で混合して用いることも好ましい。
【０１１７】
フッ素系樹脂を必須成分とする改質樹脂は、水性分散液として用いられるが、この水性分散液にはさらにワックス及び／またはシリコーンを含有させることもできる。ワックス及び／またはシリコーンを含有させることにより、フッ素系樹脂がクリーニングブレードの内部に浸透することを促進するため好ましい。ここで、ワックスとしては、パラフィンワックス、マイクロクリスタリンワックス、ペロトラタムなど、シリコーンとしては、シリコーンオイル、シリコーングリス、オイルコンパウンド、シリコーンワニスなどが挙げられる。
【０１１８】
フッ素系樹脂を必須成分とする改質樹脂の水性分散液には、必要によって、フッ素系あるいはその他ノニオン系、カチオン系、アニオン系または両性界面活性剤、ｐＨ調整剤、溶剤、多価アルコール、柔軟剤、粘度調整剤、光安定剤、酸化防止剤などを混合することもできる。
【０１１９】
浸透層の形成は、フッ素系樹脂を必須成分とする改質樹脂の水性分散液中に浸漬することにより行うことができるが、フッ素系樹脂の浸透を促進するために、減圧下で行うこともできる。この際の圧力としては、０．９気圧以下、好ましくは、０．８気圧以下、より好ましくは０．７気圧以下にて処理する。また、水性分散液を４０℃以上、好ましくは５０℃以上に加熱することが浸透の促進に効果的である。さらに、０．１気圧以上、好ましくは、０．２気圧以上、より好ましくは０．３気圧以上にて処理することも効果的であり、減圧、加圧、加熱処理を組み合わせることも効果的である。   また、スプレーや、塗布法により付着させたのち、４０℃以上、好ましくは５０℃以上に加熱し、浸透層を形成することもできる。フッ素系樹脂を必須成分とする改質樹脂の水性分散液を付着させた後、加熱乾燥を行う前、あるいは行った後にふき取り、あるいは洗浄を行うこともできる。
【０１２０】
（実施例）
以下、本発明の実施の形態についてより具体的に実施例を用いて詳述する。なお、本発明は以下の実施例に限定されない。
（実施例１）
実験機として、ベルトクリーナ装置のロールブラシをロール体（以下、電荷付与ロール体と称する）に代えた以外は図１に示す画像形成装置の構成と同じ構成の画像形成装置を用いた。詳しくは、以下に示す通りである。
感光体ドラム    材質：ＯＰＣ感材（直径８４ｍｍ）
プロセス速度    １６０ｍｍ／ｓｅｃ
１次転写ロール    金属ロールにウレタン発泡し、直径が１２ｍｍであって、体積抵抗率                  が１０13Ω・ｃｍである。
バイアスロール    発泡性ウレタンゴムにイオン導電体を配合したもので、直径が１８ｍ                  ｍであって、体積低効率が１０8Ω・ｃｍである。
潜像電位        −２００Ｖ
背景部電位      −７００Ｖ
中間転写ベルト
駆動方式：感光体ドラム駆動によるベルト従動駆動
基材：クロロプレンゴムとＥＰＤＭ（エチレン−プロピレン−ジエンゴム）をブレンド        したもの
保護層：水性塗料エムラロン３４５（日本アチソン社製）
体積抵抗：１０9Ω・ｃｍ
ベルトクリーナ装置
電荷付与ロール体  ＳＵＳ製の直径１２ｍｍのロール体
印加バイアス  ２．５ｋｖの直流電圧にピーク  トゥ  ピークが１．５ｋｖの交流電圧                を重畳させたもの
クリーニングローラ  ウレタン発泡層を有する直径１０ｍｍのローラであり、周面の硬                      さが、高分子計器株式会社製Ａｓｋｅｒ−ＦＰ硬度計を用いて測                      定すると６０°の硬さである。
【０１２１】
上記のような構成の画像形成装置を用いて画像形成を行い形成画像の画質確認を行ったところ、画質欠陥の発生は確認されなかった。
（実施例２）
ベルトクリーナ装置に配備されたクリーニングローラを、周面の硬さが、高分子計器株式会社製Ａｓｋｅｒ−ＦＰ硬度計を用いて測定すると４０°の硬さであるものに代えた以外は実施例１と同じ構成の画像形成装置を用いて画像形成を行い、形成画像の画質確認を行ったところ、画質欠陥の発生は確認されなかった。
（実施例３）
ベルトクリーナ装置に配備されたクリーニングローラを、周面の硬さが、高分子計器株式会社製Ａｓｋｅｒ−ＦＰ硬度計を用いて測定すると９０°の硬さであるものに代えた以外は実施例１と同じ構成の画像形成装置を用いて画像形成を行い形成画像の画質確認を行ったところ、画質欠陥の発生は確認されなかった。
（実施例４）
ベルトクリーナ装置に配備されたクリーニングローラを、周面の硬さが、高分子計器株式会社製Ａｓｋｅｒ−ＦＰ硬度計を用いて測定すると９１°の硬さであるものに代えた以外は実施例１と同じ構成の画像形成装置を用いて画像形成を行い形成画像の画質確認を行ったところ、画質上に若干のフィルミングに起因する筋が発生していたが、許容レベルの画質であった。
（実施例５）
ベルトクリーナ装置に配備されたクリーニングローラを、周面の硬さが、高分子計器株式会社製Ａｓｋｅｒ−ＦＰ硬度計を用いて測定すると３９°の硬さであるものに代えた以外は実施例１と同じ構成の画像形成装置を用いて画像形成を行い形成画像の画質確認を行ったところ、画質上に若干のフィルミングに起因する筋が発生していたが、許容レベルの画質であった。
【０１２２】
（比較例１）
ベルトクリーナ装置に配備されたクリーニングローラを、ＳＵＳ製の金属ローラに代えた以外は実施例１と同じ構成の画像形成装置を用いて画像形成を行った。ここでのクリーニングローラは周面に発泡層が存在せず、周面の硬さも硬すぎて、高分子計器株式会社製Ａｓｋｅｒ−ＦＰ硬度計を用いた測定では計測不能であった。形成画像の画質確認を行ったところ、外添剤微粒子のフィルミングの影響と思われる転写不良やスジ状の欠陥が確認された。
（比較例２）
ベルトクリーナ装置に配備されたクリーニングローラを、シリコンゴム製のローラに代えた以外は実施例１と同じ構成の画像形成装置を用いて画像形成を行った。ここでのクリーニングローラも周面に発泡層が存在せず、周面の硬さも硬すぎて、高分子計器株式会社製Ａｓｋｅｒ−ＦＰ硬度計を用いた測定では計測不能であった。なお、クリーニングローラの周面の硬さは、高分子計器株式会社製Ａｓｋｅｒ−Ｃ硬度計を用いた測定では、５５°であった。形成画像の画質確認を行ったところ、外添剤微粒子のフィルミングの影響と思われる転写不良やスジ状の欠陥が確認された。
【０１２３】
このように実施例１〜３に示したクリーニングロールを用いることで、画像欠陥の発生が確認されなかったことから、トナー粒子も外添剤も十分に除去されたと考える。また、実施例４〜５に示したクリーニングロールにおいては、許容レベルであるが、若干の画像欠陥が確認されたことから、トナー及び外添剤の除去が十分ではなかったと考える。一方、比較例では、クリーニングロールを発泡層が存在しないものに代えたことにより外添剤微粒子の除去が不十分になったと考える。
【図面の簡単な説明】
【０１２４】
【図１】本発明の画像形成装置の一実施形態に相当するフルカラー画像形成装置の概略構成を示す図である。
【図２】図１に示すクリーニング装置の一部を、感光体ドラムの回転軸の一端側から見たときの図である。
【符号の説明】
【０１２５】
１    画像形成装置
１０    感光体ドラム
１０ｂ    表面
２０    中間転写ベルト
３１    帯電器
３２    露光器
３３    クリーニング装置
３４    除電器
４０    １次転写ロール
５０    現像ロータリー
６０    バイアスロール
８０    ベルトクリーナ装置
８１    ロールブラシ
８２    電源
８３    クリーニングロール
８３１    発泡層
９０    制御部
【図１】
2007057831.tif 000003
【図２】
2007057831.tif 000004